(57)【要約】【課題】ポリマーの安定剤組成物を提供する。【解決手段】本発明は、安定化された熱可塑性ポリマー、特にポリオレフィンフィルムに関する。安定化組成物は、４００ｇ／モルより大きな分子量を有する三級アミン、ＵＶ吸収剤及び／又は立体障害アミン光安定剤（ＨＡＬＳ）を含む。本発明の他の局面は、熱可塑性ポリマーを安定化する方法、及び熱可塑性ポリマーを安定化するための上記組成物の使用である。【選択図】なし【特許請求の範囲】
【請求項１】
ａ）ハロゲン非含有の熱可塑性ポリマー；
ｂ）２，２，６，６テトラメチルピペリジン誘導体でない、４００ｇ／モルより大きな分子量を有する脂肪族三級アミン；
ｃ１）ヒドロキシフェニルベンゾトリアゾール、ヒドロキシフェニルトリアジン、ヒドロキシベンゾフェノン及びシュウ酸アニリドからなる群より選択されたＵＶ吸収剤；又は
ｃ２）立体障害性アミン類からの光安定剤；又は
ｃ３）成分ｃ１）のＵＶ吸収剤と成分ｃ２）の立体障害性アミンの混合物
を含む安定化されたポリマー組成物。
【請求項２】
前記熱可塑性ポリマーは、低密度ポリエチレン（ＬＤＰＥ）、直鎖状低密度ポリエチレン（ＬＬＤＰＥ）、ポリプロピレン（ＰＰ）又はエチルビニルアセテート（ＥＶＡ）である、請求項１に記載の組成物。
【請求項３】
フィルム又はテープの形態にある、請求項１に記載の組成物。
【請求項４】
ヒドロキシベンゾフェノンが、式Ｉ
【化１】
2009525370.tif 000051
で表されるものであり；
２−ヒドロキシフェニルベンゾトリアゾールが、式ＩＩａ、ＩＩｂ又はＩＩｃ
【化２】
2009525370.tif 000052
で表されるものであり；
２−ヒドロキシフェニルトリアジンが、式ＩＩＩ
【化３】
2009525370.tif 000053
で表されるものであり、及びオキサニリドが式（ＩＶ）
【化４】
2009525370.tif 000054
で表されるものであり；ここで、
式（Ｉ）で表される化合物において、ｖは１ないし３の整数を表し、及びｗは１又は２を表し、及び置換基Ｚは互いに独立して、水素原子、ハロゲン原子、ヒドロキシル基又は１ないし１２個の炭素原子を有するアルコキシ基を表し；
式（ＩＩａ）で表される化合物において、Ｒ1は、水素原子、１ないし２４個の炭素原
子を有するアルキル基、アルキル部分において１ないし４個の炭素原子を有するフェニルアルキル基、５ないし８個の炭素原子を有するシクロアルキル基又は式
【化５】
2009525370.tif 000055
［式中、
Ｒ4及びＲ5は、互いに独立して、各々の場合において１ないし５個の炭素原子を有するアルキル基を表すか、又はＲ4は基ＣnＨ2n+1-mと一緒に５ないし１２個の炭素原子を有するシクロアルキル基を形成し、
ｍは１又は２を表し、ｎは２ないし２０の整数を表し、及び
Ｍは、式−ＣＯＯＲ6（式中、Ｒ6は、水素原子、１ないし１２個の炭素原子を有するアルキル基、各々の場合においてアルキル部分及びアルコキシ部分において１ないし２０個の炭素原子を有するアルコキシアルキル基、及びアルキル部分において１ないし４個の炭素原子を有するフェニルアルキル基を表す。）で表される基を表す。］
で表される基を表し、
Ｒ2は、水素原子、ハロゲン原子、１ないし１８個の炭素原子を有するアルキル基、及
びアルキル部分において１ないし４個の炭素原子を有するフェニルアルキル基を表し、及び
Ｒ3は、水素原子、塩素原子、各々の場合において１ないし４個の炭素原子を有するア
ルキル基又はアルコキシ基、又は−ＣＯＯＲ6（式中、Ｒ6は上記定義されたとおりである。）を表し；基Ｒ1及びＲ2のうちの少なくとも１つは水素原子以外を表し；
式（ＩＩｂ）で表される化合物において、
Ｔは、水素原子又は１ないし６個の炭素原子を有するアルキル基を表し、
Ｔ1は、水素原子、塩素原子又は各々の場合において１ないし４個の炭素原子を有する
アルキル基又はアルコキシ基を表し、
ｎは１又は２を表し、及び
ｎが１を表す場合、
Ｔ2は、塩素原子又は式−ＯＴ3又は
【化６】
2009525370.tif 000056
で表される基を表し、及び
ｎが２を表す場合、Ｔ2は式
【化７】
2009525370.tif 000057
又は−Ｏ−Ｔ9Ｏ−で表される基を表し；
ここで、
Ｔ3は、水素原子、１ないし１８個の炭素原子を有し且つ未置換であるか或いは１ない
し３個のヒドロキシル基により又は−ＯＣＯＴ6により置換されたアルキル基、３ないし
１８個の炭素原子を有し、−Ｏ−又は−ＮＴ6−により１回又は複数回中断され、及び未
置換であるか或いはヒドロキシル基又は−ＯＣＯＴ6により置換されたアルキル基、５な
いし１２個の炭素原子を有し且つ未置換であるか或いはヒドロキシル基及び／又は１ないし４個の炭素原子を有するアルキル基により置換されたシクロアルキル基、２ないし１８個の炭素原子を有し且つ未置換であるか或いはヒドロキシル基により置換されたアルケニル基、アルキル部分において１ないし４個の炭素原子を有するフェニルアルキル基、又は式−ＣＨ2ＣＨ（ＯＨ）−Ｔ7又は
【化８】
2009525370.tif 000058
で表される基を表し、
Ｔ4及びＴ5は、互いに独立して、水素原子、１ないし１８個の炭素原子を有するアルキル基、３ないし１８個の炭素原子を有し且つ−Ｏ−又は−ＮＴ6−により１回又は複数回
中断されたアルキル基、５ないし１２個の炭素原子を有するシクロアルキル基、フェニル基、１ないし４個の炭素原子を有するアルキル基により置換されたフェニル基、３ないし８個の炭素原子を有するアルケニル基、アルキル部分において１ないし４個の炭素原子を有するフェニルアルキル基又は２ないし４個の炭素原子を有するヒドロキシアルキル基を表し、
Ｔ6は、水素原子、１ないし１８個の炭素原子を有するアルキル基、５ないし１２個の
炭素原子を有するシクロアルキル基、３ないし８個の炭素原子を有するアルケニル基、フェニル基、１ないし４個の炭素原子を有するアルキル基により置換されたフェニル基、アルキル部分において１ないし４個の炭素原子を有するフェニルアルキル基を表し、
Ｔ7は、水素原子、１ないし１８個の炭素原子を有するアルキル基、未置換であるか或
いはヒドロキシル基により置換されたフェニル基、アルキル部分において１ないし４個の炭素原子を有するフェニルアルキル基、又は−ＣＨ2ＯＴ8を表し、
Ｔ8は、１ないし１８個の炭素原子を有するアルキル基、３ないし８個の炭素原子を有
するアルケニル基、５ないし１０個の炭素原子を有するシクロアルキル基、フェニル基、１ないし４個の炭素原子を有するアルキル基により置換されたフェニル基、又はアルキル部分において１ないし４個の炭素原子を有するフェニルアルキル基を表し、
Ｔ9は、２ないし８個の炭素原子を有するアルキレン基、４ないし８個の炭素原子を有
するアルケニレン基、４個の炭素原子を有するアルキニレン基、シクロヘキシレン基、２ないし８個の炭素原子を有し且つ−Ｏ−により１回又は複数回中断されたアルキレン基、又は式−ＣＨ2ＣＨ（ＯＨ）ＣＨ2ＯＴ11ＯＣＨ2ＣＨ（ＯＨ）ＣＨ2−又は−ＣＨ2−Ｃ（
ＣＨ2ＯＨ）2−ＣＨ2−で表される基を表し、
Ｔ10は、２ないし２０個の炭素原子を有し且つ−Ｏ−により１回又は数回中断され得るアルキレン基、又はシクロヘキシレン基を表し、
Ｔ11は、２ないし８個の炭素原子を有するアルキレン基、２ないし１８個の炭素原子を有し、且つ−Ｏ−により１回又は複数回中断されたアルキレン基、１，３−シクロヘキシレン基、１，４−シクロヘキシレン基、１，３−フェニレン基又は１，４−フェニレン基を表し、或いは
Ｔ10及びＴ6は、２個の窒素原子と一緒にピペラジン環を表し；
式（ＩＩｃ）で表される化合物において、
Ｒ’２は、炭素原子数１ないし１２のアルキル基を表し、及びｋは、１ないし４の数を表し；
式（ＩＩＩ）で表される化合物において、
ｕは１又は２を表し、及びｒは１ないし３の整数を表し、置換基Ｙ1は、互いに独立し
て、水素原子、ヒドロキシル基、フェニル基或いはハロゲン原子、ハロゲノメチル基、１ないし１２個の炭素原子を有するアルキル基、１ないし１８個の炭素原子を有するアルコキシ基、基−ＣＯＯ（炭素原子数１ないし１８のアルキル）基により置換された１ないし１８個の炭素原子を有するアルコキシ基を表し；
ｕが１を表す場合、
Ｙ2は、１ないし１８個の炭素原子を有するアルキル基、未置換であるか或いはヒドロ
キシル基、ハロゲン原子、１ないし１８個の炭素原子を有するアルキル基又はアルコキシ基により置換されたフェニル基；１ないし１２個の炭素原子を有し、且つ−ＣＯＯＨ、−ＣＯＯＹ8、−ＣＯＮＨ2、−ＣＯＮＨＹ9、−ＣＯＮＹ9Ｙ10、−ＮＨ2、−ＮＨＹ9、−ＮＹ9Ｙ10、−ＮＨＣＯＹ11、−ＣＮ及び／又は−ＯＣＯＹ11により置換されたアルキル基
；４ないし２０個の炭素原子を有し、１個以上の酸素原子により中断され、且つ未置換であるか或いはヒドロキシル基又は１ないし１２個の炭素原子を有するアルコキシ基により置換されたアルキル基、３ないし６個の炭素原子を有するアルケニル基、グリシジル基、未置換であるか或いはヒドロキシル基、１ないし４個の炭素原子を有するアルキル基により置換されたシクロヘキシル基及び／又は−ＯＣＯＹ11、アルキル部分において１ないし５個の炭素原子を有し、且つ未置換であるか或いはヒドロキシル基、塩素原子及び／又はメチル基、−ＣＯＹ12又は−ＳＯ2Ｙ13により置換されたフェニルアルキル基を表すか、
又は
ｕが２を表す場合、
Ｙ2は、２ないし１６個の炭素原子を有するアルキレン基、４ないし１２個の炭素原子
を有するアルケニレン基、キシリレン基、３ないし２０個の炭素原子を有し、且つ１個以上の−Ｏ−原子により中断され、及び／又はヒドロキシル基により置換されたアルキレン基、−ＣＨ2ＣＨ（ＯＨ）ＣＨ2−Ｏ−Ｙ15−ＯＣＨ2ＣＨ（ＯＨ）ＣＨ2−、−ＣＯ−Ｙ16−ＣＯ−、−ＣＯ−ＮＨ−Ｙ17−ＮＨ−ＣＯ−又は−（ＣＨ2）m−ＣＯ2−Ｙ18−ＯＣＯ
−（ＣＨ2）m−を表し、ここで、
ｍは、１、２又は３を表し、
Ｙ8は、１ないし１８個の炭素原子を有するアルキル基、３ないし１８個の炭素原子を
有するアルケニル基、３ないし２０個の炭素原子を有し、且つ１個以上の酸素原子又は硫黄原子又は−ＮＴ6−により中断され、及び／又はヒドロキシル基により置換されたアル
キル基、１ないし４個の炭素原子を有し、且つ−Ｐ（Ｏ）（ＯＹ14）2、−ＮＹ9Ｙ10又は
−ＯＣＯＹ11及び／又はヒドロキシル基により置換されたアルキル基、３ないし１８個の炭素原子を有するアルケニル基、グリシジル基、又はアルキル部分において１ないし５個の炭素原子を有するフェニルアルキル基を表し、
Ｙ9及びＹ10は、互いに独立して、１ないし１２個の炭素原子を有するアルキル基、３
ないし１２個の炭素原子を有するアルコキシアルキル基、４ないし１６個の炭素原子を有するジアルキルアミノアルキル基又は５ないし１２個の炭素原子を有するシクロヘキシル基を表すか、又はＹ9及びＹ10は一緒に、各々の場合において３ないし９の炭素原子を有
するアルキレン基、オキサアルキレン基又はアザアルキレン基を表し、
Ｙ11は、１ないし１８個の炭素原子を有するアルキル基、２ないし１８個の炭素原子を有するアルケニル基又はフェニル基を表し。
Ｙ12は、１ないし１８個の炭素原子を有するアルキル基、２ないし１８個の炭素原子を有するアルケニル基、フェニル基、１ないし１２個の炭素原子を有するアルコキシ基、フェノキシ基、１ないし１２個の炭素原子を有するアルキルアミノ基又はフェニルアミノ基を表し、
Ｙ13は、１ないし１８個の炭素原子を有するアルキル基、フェニル基又はアルキル基において１ないし８個の炭素原子を有するアルキルフェニル基を表し、
Ｙ14は、１ないし１２個の炭素原子を有するアルキル又はフェニル基を表し、
Ｙ15は、２ないし１０個の炭素原子を有するアルキレン基、フェニレン基又は基−フェニレン−Ｍ−フェニレン（式中、Ｍは、−Ｏ−、−Ｓ−、−ＳＯ2−、−ＣＨ2−又は−Ｃ（ＣＨ3）2−を表す。）を表し、
Ｙ16は、各々の場合において２ないし１０個の炭素原子を有するアルキレン基、オキサアルキレン基又はチアアルキレン基、フェニレン基又は２ないし６個の炭素原子を有するアルケニレン基を表し、
Ｙ17は、２ないし１０個の炭素原子を有するアルキレン基、フェニレン基又はアルキル部分において１ないし１１個の炭素原子を有するアルキルフェニレン基を表し、及び
Ｙ18は、２ないし１０個の炭素原子を有するアルキレン基、又は４ないし２０個の炭素原子を有し、且つ酸素原子により１回又は複数回中断されたアルキレン基を表し；
式（ＩＶ）で表される化合物において、ｘは１ないし３の整数を表し、及び置換基Ｌは、互いに独立して、水素原子、各々の場合において１ないし２２個の炭素原子を有するアルキル基、アルコキシ基又はアルキルチオ基、フェノキシ基又はフェニルチオ基を表す、請求項１に記載の組成物。
【請求項５】
前記ヒドロキシフェニルトリアジン類のＵＶ吸収剤は、式（ＩＶ）
【化９】
2009525370.tif 000059
［式中、
ｎは１又は２を表し；
Ｒ1、Ｒ’1、Ｒ2及びＲ’2は、互いに独立して、Ｈ、ＯＨ、炭素原子数１ないし１２のアルキル基；炭素原子数２ないし６のアルケニル基；炭素原子数１ないし１２のアルコキシ基；炭素原子数２ないし１８のアルケノキシ基；ハロゲン原子；トリフルオロメチル基；炭素原子数７ないし１１のフェニルアルキル基；フェニル基；炭素原子数１ないし１８のアルキル基、炭素原子数１ないし１８のアルコキシ基又はハロゲン原子により置換されたフェニル基；フェノキシ基；又は炭素原子数１ないし１８のアルキル基、炭素原子数１ないし１８のアルコキシ基又はハロゲン原子により置換されたフェノキシ基を表し；
Ｒ3及びＲ4は、互いに独立して、Ｈ、炭素原子数１ないし１２のアルキル基；ＯＲ’7
；炭素原子数２ないし６のアルケニル基；炭素原子数２ないし１８のアルケノキシ基；ハロゲン原子；トリフルオロメチル基；炭素原子数７ないし１１のフェニルアルキル基；フェニル基；炭素原子数１ないし１８のアルキル基、炭素原子数１ないし１８のアルコキシ基又はハロゲン原子により置換されたフェニル基；フェノキシ基；又は炭素原子数１ないし１８のアルキル基、炭素原子数１ないし１８のアルコキシ基又はハロゲン原子により置換されたフェノキシ基を表し；
Ｒ6は、水素原子、炭素原子数１ないし２４のアルキル基、炭素原子数５ないし１２の
シクロアルキル基又は炭素原子数７ないし１５のフェニルアルキル基を表し；
ｎが１を表す場合、Ｒ7及びＲ’7は、互いに独立して、水素原子又は炭素原子数１ないし１８のアルキル基を表すか；又はＯＨ、炭素原子数１ないし１８のアルコキシ基、アリルオキシ基、ハロゲン原子、−ＣＯＯＨ、−ＣＯＯＲ8、−ＣＯＮＨ2、−ＣＯＮＨＲ9、
−ＣＯＮ（Ｒ9）（Ｒ10）、−ＮＨ2、−ＮＨＲ9、−Ｎ（Ｒ9）（Ｒ10）、−ＮＨＣＯＲ11、−ＣＮ、−ＯＣＯＲ11、フェノキシ基及び／又は炭素原子数１ないし１８のアルキル基、炭素原子数１ないし１８のアルコキシ基又はハロゲン原子により置換されたフェノキシ基により置換された炭素原子数１ないし１２のアルキル基を表すか；又はＲ7は、−Ｏ−
により中断され、及びＯＨにより置換され得る炭素原子数３ないし５０のアルキル基を表すか；又はＲ7は、炭素原子数３ないし６のアルケニル基；グリシジル基；炭素原子数５
ないし１２のシクロアルキル基；ＯＨ、炭素原子数１ないし４のアルキル基又は−ＯＣＯＲ11により置換されたシクロヘキシル基；未置換であるか或いはＯＨ、Ｃｌ又はＣＨ3に
より置換された炭素原子数７ないし１１のフェニルアルキル基；−ＣＯ−Ｒ12又は−ＳＯ2−Ｒ13を表し；
ｎが２を表す場合、
Ｒ7は、炭素原子数２ないし１６のアルキレン基、炭素原子数４ないし１２のアルケニ
レン基、キシリレン基、Ｏにより中断され、及び／又はＯＨにより置換された炭素原子数３ないし２０のアルキレン基を表すか、又は式−ＣＨ2ＣＨ（ＯＨ）ＣＨ2Ｏ−Ｒ20−ＯＣＨ2ＣＨ（ＯＨ）ＣＨ2−、−ＣＯ−Ｒ21−ＣＯ−、−ＣＯ−ＮＨ−Ｒ22−ＮＨ−ＣＯ−又は−（ＣＨ2）m−ＣＯＯ−Ｒ23−ＯＯＣ−（ＣＨ2）m−（式中、ｍは１ないし３の範囲の数を表す。）で表される基を表すか、又は
【化１０】
2009525370.tif 000060
を表し；
Ｒ8は、炭素原子数１ないし１８のアルキル基；炭素原子数２ないし１８のアルケニル
基；ヒドロキシエチル基；Ｏ、ＮＨ、ＮＲ9又はＳにより中断され、及び／又はＯＨ基に
より置換された炭素原子数３ないし５０のアルキル基；−Ｐ（Ｏ）（ＯＲ14）2、−Ｎ（
Ｒ9）（Ｒ10）又は−ＯＣＯＲ11及び／又はＯＨにより置換された炭素原子数１ないし４
のアルキル基；グリシジル基；炭素原子数５ないし１２のシクロアルキル基；フェニル基；炭素原子数７ないし１４のアルキルフェニル基又は炭素原子数７ないし１１のフェニル
アルキル基を表し；
Ｒ9及びＲ10は、互いに独立して、炭素原子数１ないし１２のアルキル基；炭素原子数
３ないし１２のアルコキシアルキル基；炭素原子数４ないし１６のジアルキルアミノアルキル基又は炭素原子数５ないし１２のシクロアルキル基を表すか、又はＲ9及びＲ10は一
緒に、炭素原子数３ないし９のアルキレン基又は−オキサアルキレン基又は−アザアルキレン基を表し；
Ｒ11は、炭素原子数１ないし１８のアルキル基；炭素原子数２ないし１８のアルケニル基又はフェニル基；炭素原子数２ないし１２のヒドロキシアルキル基；シクロヘキシル基を表すか；又は−Ｏ−により中断され及びＯＨにより置換され得る炭素原子数３ないし５０のアルキル基を表し；
Ｒ12は、炭素原子数１ないし１８のアルキル基；炭素原子数２ないし１８のアルケニル基；フェニル基；炭素原子数１ないし１８のアルコキシ基；炭素原子数３ないし１８のアルケニルオキシ基；Ｏ、ＮＨ、ＮＲ9又はＳにより中断され及び／又はＯＨにより置換さ
れた炭素原子数３ないし５０のアルコキシ基；シクロヘキシルオキシ基；炭素原子数７ないし１４のアルキルフェノキシ基；炭素原子数７ないし１１のフェニルアルコキシ基；フェノキシ基；炭素原子数１ないし１２のアルキルアミノ基；フェニルアミノ基；トリルアミノ基又はナフチルアミノ基を表し；
Ｒ13は、炭素原子数１ないし１２のアルキル基；フェニル基；ナフチル基又は炭素原子数７ないし１４のアルキルフェニル基を表し；
Ｒ14は、炭素原子数１ないし１２のアルキル基、メチルフェニル基又はフェニル基を表し；
Ｒ20は、炭素原子数２ないし１０のアルキレン基；Ｏにより中断された炭素原子数４ないし５０のアルキレン基、フェニレン基又は−フェニレン−Ｘ−フェニレン−基（式中、Ｘは、−Ｏ−、−Ｓ−、−ＳＯ2−、−ＣＨ2−又は−Ｃ（ＣＨ3）2−を表す。）を表し；
Ｒ21は、炭素原子数２ないし１０のアルキレン基、炭素原子数２ないし１０のオキサアルキレン基、炭素原子数２ないし１０のチアアルキレン基、炭素原子数６ないし１２のアリーレン基又は炭素原子数２ないし６のアルケニレン基を表し；
Ｒ22は、炭素原子数２ないし１０のアルキレン基、フェニレン基、トリレン基、ジフェニレンメタン基又は
【化１１】
2009525370.tif 000061
基を表し；及び
Ｒ23は、炭素原子数２ないし１０のアルキレン基又はＯにより中断された炭素原子数４ないし２０のアルキレン基を表す。］
で表されるものである、請求項１に記載の組成物。
【請求項６】
前記ＵＶ吸収剤は、式
【化１２】
2009525370.tif 000062
【化１３】
2009525370.tif 000063
【化１４】
2009525370.tif 000064
【化１５】
2009525370.tif 000065
【化１６】
2009525370.tif 000066
【化１７】
2009525370.tif 000067
【化１８】
2009525370.tif 000068
【化１９】
2009525370.tif 000069
【化２０】
2009525370.tif 000070
【化２１】
2009525370.tif 000071
【化２２】
2009525370.tif 000072
又は
【化２３】
2009525370.tif 000073
で表されるものである、請求項１に記載の組成物。
【請求項７】
前記立体障害性アミンは、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−第三ブチル−４−ヒドロキシベンジルマロネート、１−（２−ヒドロキシエチル）−２，２，６，６−テトラメチル−４−ヒドロキシピペリジンとコハク酸の縮合物、Ｎ，Ｎ’−ビス（２，２，６，６−テトラメチル−４−ピペリジル）ヘキサメチレンジアミンと４−第三オクチルア
ミノ−２，６−ジクロロ−１，３，５−トリアジンの直鎖状又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）−ヘキサメチレンジアミンと４−モルホリノ−２，６−ジクロロ−１，３，５−トリアジンの直鎖状又は環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合物、１，２−ビス（３−アミノプロピルアミノ）エタンと２，４，６−トリクロロ−１，３，５−トリアジン並びに４−ブチルアミノ−２，２，６，６−テトラメチルピペリジンの縮合物（ＣＡＳ登録番号［１３６５０４−９６−６］）；１，６−ヘキサンジアミン及び２，４，６−トリクロロ−１，３，５−トリアジン並びにＮ，Ｎ−ジブチルアミン及び４−ブチルアミノ−２，２，６，６−テトラメチルピペリジンの縮合物（ＣＡＳ登録番号［１９２２６８−６４−７］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジアザ−４−オキソ−スピロ［４．５］デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジン又は１，２，２，６，６−ペンタメチル−４−アミノピペリジンとの反応生成物、及び米国特許第６１１７９９５号明細書の実施例２の化合物からなる群より選択される、請求項１に記載の組成物。
【請求項８】
前記三級アミンは、式
【化２４】
2009525370.tif 000074
（式中、
Ｒ301、Ｒ302及びＲ303は、独立して、炭素原子数１０ないし３６のアルキル基を表し
；
Ｒ304、Ｒ305及びＲ306は、独立して、炭素原子数９ないし３６のアルキル基を表し；
Ｒ310及びＲ311は、独立して、水素原子又は炭素原子数１ないし８のアルキル基を表し；
Ｒ307及びＲ308は、独立して炭素原子数１ないし８のアルキレン基を表し；
ｋは、の数を表し；
ｎは、２ないし２０の数を表し；
ｍは、４ないし２０の数を表し；及び
ｘ、ｙは、独立して、３ないし２０の数を表す。）
で表される化合物である、請求項１に記載の組成物。
【請求項９】
前記三級アミンは、式（ａ）で表される化合物である、請求項８に記載の組成物。
【請求項１０】
前記三級アミンは、前記熱可塑性ポリマーの質量に基づき、０．１ないし２質量％の量で存在する、請求項１に記載の組成物。
【請求項１１】
前記ＵＶ吸収剤は、前記熱可塑性ポリマーの質量に基づき、０．０１ないし２質量％の量で存在する、請求項１に記載の組成物。
【請求項１２】
前記立体障害性アミンは、前記熱可塑性ポリマーの質量に基づき、０．０１ないし２質量％の量で存在する、請求項１に記載の組成物。
【請求項１３】
前記三級アミン、ＵＶ吸収剤及び／又は立体障害性アミンの全量は、前記熱可塑性ポリマーの質量に基づき、０．２ないし４質量％である、請求項１に記載の組成物。
【請求項１４】
フェノール系抗酸化剤、ホスフィット又はホスホナイト及びベンゾフラノン又はインドリノンからなる群より選択される他の安定剤をさらに含む、請求項１に記載の組成物。
【請求項１５】
ハロゲン非含有の熱可塑性ポリマーの安定化方法であって、２，２，６，６テトラメチルピペリジン誘導体でない、４００ｇ／モルより大きな分子量を有する脂肪族三級アミン；ヒドロキシフェニルベンゾトリアゾール、ヒドロキシフェニルトリアジン、ヒドロキシベンゾフェノン及びシュウ酸アニリドからなる群より選択されるＵＶ吸収剤；又は立体障害性アミン類からの光安定剤；又は前記ＵＶ吸収剤と前記立体障害性アミンの混合物を前記ハロゲン非含有の熱可塑性ポリマーに配合することからなる、方法。
【請求項１６】
ハロゲン非含有の熱可塑性ポリマーの安定化のための、２，２，６，６テトラメチルピペリジン誘導体でない、４００ｇ／モルより大きな分子量を有する脂肪族三級アミン；及びヒドロキシフェニルベンゾトリアゾール、ヒドロキシフェニルトリアジン、ヒドロキシベンゾフェノン及びシュウ酸アニリドからなる群より選択されるＵＶ吸収剤；又は立体障害性アミン類からの光安定剤；又は前記ＵＶ吸収剤と前記立体障害性アミンの混合物の使用。
【発明の詳細な説明】
【技術分野】
【０００１】
本発明は、安定化された熱可塑性ポリマー、特にポリオレフィンフィルムに関する。安定化組成物は、４００ｇ／モルより大きな分子量を有する三級アミン、ＵＶ吸収剤及び／又は立体障害アミン光安定剤（ＨＡＬＳ）を含む。本発明の他の局面は、熱可塑性ポリマーを安定化する方法、及び熱可塑性ポリマーを安定化するための上記組成物の使用である。
【背景技術】
【０００２】
三級アミン、特にジアザビシクロオクタン（ＤＡＢＣＯ）及びトリアザダマンタン誘導体のような架橋されたアミン化合物と、立体障害性アミンとの組み合わせは、特許文献１及び特許文献２に開示されている。それらに記載される三級アミンはすべて低分子量のものであり、その揮発性及び高い移行速度により、ポリマーの加工中に問題を引き起こす。
【特許文献１】国際公開第００／０９６０４号パンフレット
【特許文献２】国際公開第９８／３６０２３号パンフレット
【発明の開示】
【０００３】
架橋されている必要の無い脂肪族三級アミンの配合が、ＵＶ吸収剤及び／又は立体障害性アミン光安定剤（ＨＡＬＳ）との強い相乗効果をもたらすことが今や明らかとなった。相乗効果は、ポリマーが、温室用途での一般的に行われている硫黄ベースの殺虫剤処理に曝される場合に増幅される。そのような条件下、三級アミン及びＵＶ吸収剤を含むポリマーの安定性が特に良好である。
ＵＶ吸収剤、三級アミン及びＨＡＬＳの組み合わせが多くの場合、最良の安定化をもたらす。
さらに、ＵＶ吸収剤の光安定性が向上される。特に、ヒドロキシフェニルトリアジンＵＶ吸収剤は、比較的、殺虫剤、とりわけ硫黄ベースの殺虫剤と相互作用しやすい。少量の高分子量を有する脂肪族三級アミンの使用が、ポリマー物品中でのそれらの耐久性、即ちそれらの継続性を高める。
このことは、温室のカバーとして、又はマルチングのために使用されるフィルムのために特に重要である。これらの構造物は、大抵、低密度ポリエチレン（ＬＤＰＥ）、直鎖状低密度ポリエチレン（ＬＬＤＰＥ）、エチルビニルアセテート（ＥＶＡ）又はエチレン／ブチルアクリレート（ＥＢＡ）から作られており、及び機能的な効果を有する数種の添加剤：フェノール、ホスフェート、ラクトン又はヒドロキシルアミンのような抗酸化剤、エルカミド、オレアミド又はシリカのようなスリップ剤及び粘着防止剤、カオリン、Ｃａカーボネート、硫酸バリウム、カーボンブラック、ヒドロタルサイトのような鉱物充填材、及びスマートライト（Ｓｍａｒｔｌｉｇｈｔ）（登録商標）ＲＬ１０００のような顔料を含んでいる。それらは、ＨＡＬＳを用いて、ＵＶ吸収剤を用いて或いは用いずに典型的に安定化される。
【０００４】
フィルムの他に、例えばＨＤＰＥ、ＰＰ、ＬＤＰＥから作られたラフィアが、温室又はマルチング用途において同様の目的で頻繁に用いられる。
フィルム及びラフィアは、作物及び花を保護するために用いられる殺虫剤、除草剤及び土壌消毒薬として利用される化学物質に頻繁に曝される。非常に頻繁に、そのような化合物は、塩素、硫黄及び金属（Ｃｕ、Ｆｅ）をベースとしている。これらの種のすべてが、安定剤と反応し、フィルムの早期分解を引き起こし得る。硫黄は、温室内で昇華されるか又は噴霧される不可欠な粉末として、及び活性分子（例えばバパム（Ｖａｐａｍ））の一部として、非常に効果的であることが既知である。
安定剤との相互作用の他に、硫黄は、ポリオレフィンマトリックスと直接に相互作用し
て、その分解を促進すると疑われている。
最終的に、硫黄及び硫黄をベースとした化合物は、ヒドロキシフェニルトリアジンと相互作用して、早期分解のみならず、作物の生産性を改良するのに用いられるＵＶ保護材の効果の損失もまた引き起こし得る。
幾つかの種類の作物は、高品質及び高収穫を得るために除かれなければならない太陽輻射線のＵＶ成分により、実際に分解される。さらには、幾つかの微生物、例えばボトリチス  シネレア（Ｂｏｔｒｙｔｉｓ  Ｃｉｎｅｒｅａ）は、特定のＵＶ照射下で増殖し得る。これら有害生物は、幾つかの種類のバラの栽培に対して有害である［Ｒ．Ｒｅｕｖｅｎ他，Ｄｅｖｅｌｏｐｍｅｎｔ  ｏｆ  ｐｈｏｔｏｓｅｌｅｃｔｉｖｅ  ＰＥ  ｆｉｌｍｓ
ｆｏｒ  ｃｏｎｔｒｏｌ  ｏｆ  ｆｏｌｉａｒ  ｐａｔｈｏｇｅｎｓ  ｉｎ  ｇｒｅｅｎｈｏｕｓｅ−ｇｒｏｗｎ  ｃｒｏｐｓ，Ｐｌａｓｔｉｃｕｌｔｕｒｅ  Ｎｏ．１０２，第７頁（１９９４年）；Ｙ．Ｅｈｅｓｈｅｌ他，“Ｔｈｅ  ｕｓｅ  ｏｆ  ＵＶ  ａｂｓｏｒｂｉｎｇ  ｐｌａｓｔｉｃ  ｓｈｅｅｔｓ  ｔｏ  ｐｒｏｔｅｃｔ  ｃｒｏｐｓ  ａｇａｉｎｓｔ  ｉｎｓｅｃｔｓ  ａｎｄ  ｓｐｒｅａｄ  ｏｆ  ｖｉｒｕｓ  ｄｉｓｅａｓｅｓ”，ＣＩＰＡ  Ｃｏｎｇｒｅｓｓ  １９９７］。
【０００５】
人工芝として用いられるＰＰ又はＰＥテープは、ＵＶ光に対する高曝露（その後の安定化の必要性を有する）を、人工芝の底部の代わりとなるゴムの加硫剤として用いられる硫黄の混入と組み合わせた別の用途である。そのような系の安定性は、初期分解剤として作用し得る顔料の存在によりさらに影響され得る。
【０００６】
本発明の１つの局面は、
ａ）熱可塑性ポリマー；
ｂ）２，２，６，６テトラメチルピペリジン誘導体でない、４００ｇ／モルより大きな分子量を有する三級アミン；
ｃ１）ヒドロキシフェニルベンゾトリアゾール、ヒドロキシフェニルトリアジン、ヒドロキシベンゾフェノン及びシュウ酸アニリドからなる群より選択されたＵＶ吸収剤；又は
ｃ２）立体障害性アミン類からの光安定剤；又は
ｃ３）成分ｃ１）のＵＶ吸収剤と成分ｃ２）の立体障害性アミンの混合物
を含む安定化されたポリマー組成物である。
特に、本発明の１つの局面は、
ａ）ハロゲン非含有の熱可塑性ポリマー；
ｂ）２，２，６，６テトラメチルピペリジン誘導体でない、４００ｇ／モルより大きな分子量を有する脂肪族三級アミン；
ｃ１）ヒドロキシフェニルベンゾトリアゾール、ヒドロキシフェニルトリアジン、ヒドロキシベンゾフェノン及びシュウ酸アニリドからなる群より選択されたＵＶ吸収剤；又は
ｃ２）立体障害性アミン類からの光安定剤；又は
ｃ３）成分ｃ１）のＵＶ吸収剤と成分ｃ２）の立体障害性アミンの混合物
を含む安定化されたポリマー組成物に関する。
好ましくは、三級アミンは、５００ｇ／モルよりも大きな分子量、特に７００ｇ／モルよりも大きな分子量を有している。
幾つかの場合において、該組成物は、上記で定義された、三級アミン及びＵＶ−吸収剤を含むことが十分であり得る。しかしながら、最大の安定化が必要とされる場合、該組成物は、三級アミン、ＵＶ−吸収剤及び立体障害性アミンを含む。
【０００７】
熱可塑性ポリマーの例は以下与えられる。
１．モノオレフィン及びジオレフィンのポリマー、例えばポリプロピレン、ポリイソブチレン、ポリブテ−１−エン、ポリ−４−メチルペンテ−１−エン、ポリビニルシクロヘキサン、ポリイソプレン又はポリブタジエン、並びにシクロオレフィン、例えばシクロペンテン又はノルボルネンのポリマー、ポリエチレン（所望により架橋され得る）、例えば高
密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）、低密度ポリエチレン（ＬＤＰＥ）、直鎖状低密度ポリエチレン（ＬＬＤＰＥ）、（ＶＬＤＰＥ）及び（ＵＬＤＰＥ）。
【０００８】
ポリオレフィン、すなわち前段落において例示したモノオレフィンのポリマー、好ましくはポリエチレン及びポリプロピレンは、種々の方法によりそしてとりわけ以下の方法により調製され得る：
ａ）ラジカル重合（通常は高圧下及び高温において）。
ｂ）周期表のＩＶｂ、Ｖｂ、ＶＩｂ又はＶＩＩＩ族の金属の一つ又はそれ以上を通常含む触媒を使用した触媒重合。これらの金属は通常、一つ又はそれ以上の配位子、典型的にはπ−又はσ−配位し得るオキシド、ハロゲン化物、アルコレート、エステル、エーテル、アミン、アルキル、アルケニル及び／又はアリールを有する。これらの金属錯体は遊離形態であるか、又は基材に、典型的には活性化塩化マグネシウム、チタン（ＩＩＩ）クロリド、アルミナ又は酸化ケイ素に固定され得る。これらの触媒は、重合媒体中に可溶又は不溶であり得る。該触媒は重合においてそのまま使用され得、又は他の活性化剤、典型的には金属アルキル、金属ヒドリド、金属アルキルハリド、金属アルキルオキシド又は金属アルキルオキサンであって、該金属が周期表のＩａ、ＩＩａ及び／又はＩＩＩａ族の元素であるものが使用され得る。活性化剤は、他のエステル、エーテル、アミン又はシリルエーテル基で都合良く変性され得る。これらの触媒系は大抵、フィリップス（Ｐｈｉｌｉｐｓ）、スタンダードオイルインディアナ（Ｓｔａｎｄａｒｄ  Ｏｉｌ  Ｉｎｄｉａｎａ）、チグラー（Ｚｉｅｇｌｅｒ）（−ナッタ（Ｎａｔｔａ））、ＴＮＺ（デュポン（ＤｕＰｏｎｔ））、メタロセン又はシングルサイト触媒（ＳＳＣ）と命名される。
【０００９】
２．１）で言及されたポリマーの混合物、例えばポリプロピレンとポリイソブチレンの混合物、ポリプロピレンとポリエチレン（例えば、ＰＰ／ＨＤＰＥ、ＰＰ／ＬＤＰＥ）の混合物、及び異なる型のポリエチレンの混合物（例えば、ＬＤＰＥ／ＨＤＰＥ）。
【００１０】
３．モノオレフィン及びジオレフィンの互いの又は他のビニルモノマーとのコポリマー、例えばエチレン／プロピレンコポリマー、直鎖状低密度ポリエチレン（ＬＬＤＰＥ）及びその低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、
エチレン／ビニルシクロヘキサンコポリマー、エチレン／シクロオレフィンコポリマー（例えば、エチレン／ノルボルネンのようなＣＯＣ）、１−オレフィンがその場で生成されるエチレン／１−オレフィンコポリマー；プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマー又はエチレン／アクリル酸コポリマー及びそれらの塩（アイオノマー）、並びにエチレンと、プロピレン及びジエン、例えばヘキサジエン、ジシクロペンタジエン又はエチリデン−ノルボルネンとのターポリマー；及びそのようなコポリマーの互いの及び１）で上述したポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び交互の又はランダムのポリアルキレン／一酸化炭素コポリマー及びそれらの他のポリマー、例えばポリアミドとの混合物。
【００１１】
４．水素化変性物（例えば粘着付与剤）を含む炭化水素樹脂（例えば炭素原子数５ないし９）及びポリアルキレン及びデンプンの混合物。
上記のホモポリマー及びコポリマーは、シンジオタクチック、アイソタクチック、ヘミ−アイソタクチック又はアタクチックを含むいずれの立体構造をも有し得；アタクチックポリマーが好ましい。ステレオブロックポリマーがまた含まれる。
【００１２】
５．ポリスチレン、ポリ（ｐ−メチルスチレン）、ポリ（α−メチルスチレン）。
【００１３】
６．スチレン、α−メチルスチレン、ビニルトルエンの全ての異性体、とりわけｐ−ビニルトルエン、エチルスチレン、プロピルスチレン、ビニルビフェニル、ビニルナフタレン、及びビニルアントラセンの全ての異性体、及びそれらの混合物を含む芳香族ビニルモノマーから誘導された芳香族ホモポリマー及びコポリマー。ホモポリマー及びコポリマーは、シンジオタクチック、アイソタクチック、ヘミ−アイソタクチック又はアタクチックを含むいずれの立体構造をも有し得；アタクチックポリマーが好ましい。ステレオブロックポリマーがまた含まれる。
６ａ．上述された芳香族ビニルモノマー及びエチレン、プロピレン、ジエン、ニトリル、酸、マレイン酸無水物、マレイミド、酢酸ビニル及び塩化ビニル又はアクリル誘導体及びその混合物から選択されたコモノマーを含むコポリマー、例えば、スチレン／ブタジエン、スチレン／アクリロニトリル、スチレン／エチレン（共重合体）、スチレン／アルキルメタクリレート、スチレン／ブタジエン／アルキルアクリレート、スチレン／ブタジエン／アルキルメタクリレート、スチレン／マレイン酸無水物、スチレン／アクリロニトリル／メチルアクリレート；スチレンコポリマー及び他のポリマー、例えばポリアクリレート、ジエンポリマー又はエチレン／プロピレン／ジエンターポリマーの高耐衝撃性の混合物；及びスチレン／ブタジエン／スチレン、スチレン／イソプレン／スチレン、スチレン／エチレン／ブチレン／スチレン又はスチレン／エチレン／プロピレン／スチレンのようなスチレンのブロックコポリマー。
６ｂ．６．）で言及されたポリマーの水素化から誘導された水素化芳香族ポリマー、とりわけアタクチックポリスチレンを水素化することにより製造されるポリシクロヘキシルエチレン（ＰＣＨＥ）を含み、それはしばしばポリビニルシクロヘキサン（ＰＶＣＨ）として言及される。
６ｃ．６ａ．）で言及されたポリマーの水素化から誘導された水素化芳香族ポリマー。
ホモポリマー及びコポリマーはシンジオタクチック、アイソタクチック、ヘミ−アイソタクチック又はアタクチックを含むいずれの立体構造をも有し得；アタクチックポリマーが好ましい。ステレオブロックポリマーがまた含まれる。
【００１４】
７．スチレン又はα−メチルスチレンのような芳香族ビニルモノマーのグラフトコポリマー、例えばポリブタジエンにスチレン、ポリブタジエン−スチレン又はポリブタジエン−アクリロニトリルコポリマーにスチレン；ポリブタジエンにスチレン及びアクリロニトリル（又はメタクリロニトリル）；ポリブタジエンにスチレン、アクリロニトリル及びメチルメタクリレート；ポリブタジエンにスチレン及びマレイン酸無水物；ポリブタジエンにスチレン、アクリロニトリル及びマレイン酸無水物又はマレイミド；ポリブタジエンにスチレン及びマレイミド；ポリブタジエンにスチレン及びアルキルアクリレート又はメタクリレート；エチレン／プロピレン／ジエンターポリマーにスチレン及びアクリロニトリル；ポリアルキルアクリレート又はポリアルキルメタクリレートにスチレン及びアクリロニトリル；アクリレート／ブタジエンコポリマーにスチレン及びアクリロニトリル、並びにそれらの６）に列挙されたコポリマーとの混合物、例えばＡＢＳ、ＭＢＳ、ＡＳＡ又はＡＥＳポリマーとして既知であるコポリマー混合物。
【００１５】
８．α，β−不飽和酸から誘導されたポリマー及びポリアクリレート及びポリメタクリレートのようなその誘導体；ブチルアクリレートで耐衝撃性が改良されたポリメチルメタクリレート、ポリアクリルアミド及びポリアクリロニトリル。
【００１６】
９．８）で言及されたモノマーの互いの又は他の不飽和モノマーとのコポリマー、例えばアクリロニトリル／ブタジエンコポリマー、アクリロニトリル／アルキルアクリレートコポリマー、アクリロニトリル／アルコキシアルキルアクリレート又はアクリロニトリル／ビニルハライドコポリマー又はアクリロニトリル／アルキルメタクリレート／ブタジエンターポリマー。
【００１７】
１０．不飽和アルコール及びアミンから誘導されたポリマー又はそれらのアシル誘導体又はアセタール、例えばポリビニルアルコール、ポリ酢酸ビニル、ポリビニルステアレート、ポリビニルベンゾエート、ポリビニルマレエート、ポリビニルブチラール、ポリアリルフタレート又はポリアリルメラミン；並びに上記１）で言及されたオレフィンとのそれらのコポリマー。
【００１８】
１１．ポリアルキレングリコール、ボリエチレンオキシド、ポリプロピレンオキシドのような環状エーテルのホモポリマー及びコポリマー又はビスグリシジルエーテルとそれらのコポリマー。
【００１９】
１２．ポリオキシメチレン及びコモノマーとしてエチレンオキシドを含むポリオキシメチレンのようなポリアセタール；熱可塑性ポリウレタン、アクリレート又はＭＢＳで変性されたポリアセタール。
【００２０】
１３．ポリフェニレンオキシド及びスルフィド、及びポリフェニレンオキシドとスチレンポリマー又はポリアミドとの混合物。
【００２１】
１４．一方はヒドロキシル末端化されたポリエーテル、ポリエステル又はポリブタジエンから、並びに、他方は脂肪族又は芳香族ポリイソシアネートから誘導されたポリウレタン、並びにそれらの前駆体。
【００２２】
１５．ジアミシとジカルボン酸から及び／又はアミノカルボン酸又は対応するラクタムから誘導されたポリアミド及びコポリアミド、例えばポリアミド４、ポリアミド６、ポリアミド６／６、６／１０、６／９、６／１２、４／６、１２／１２、ポリアミド１１、ポリアミド１２、ｍ−キシレンジアミン及びアジピン酸から開始した芳香族ポリアミド；へキサメチレンジアミン及びイソフタル酸及び／又はテレフタル酸から及び変性剤としてのエラストマーを用いて又は用いずに製造されたポリアミド、例えばポリ−２，４，４−トリメチルヘキサメチレンテレフタルアミド又はポリ−ｍ−フェニレンイソフタルアミド：及び上述されたポリアミドとポリオレフィン、オレフィンコポリマー、アイオノマー又は化学的に結合されたか又はグラフトされたエラストマーとのブロックコポリマー；又は例えばポリエチレングリコール、ポリプロピレングリコール又はポリテトラメチレングリコールのようなポリエーテルとのブロックコポリマー；並びにＥＰＤＭ又はＡＢＳで変性されたポリアミド又はコポリアミド；及び加工の間に縮合されたポリアミド（ＲＩＭポリアミド系）。
【００２３】
１６．ポリ尿素、ポリイミド、ボリアミド−イミド、ポリエーテルイミド、ポリエステルイミド、ポリヒダントイン及びポリベンズイミダゾール。
【００２４】
１７．ジカルボン酸とジオールから及び／又はヒドロキシカルボン酸又は対応するラクトンから誘導されたポリエステル、例えばポリエチレンテレフタレート、ポリブチレンテレフタレート、ポリ−１，４−ジメチロールシクロヘキサンテレフタレート、ポリアルキレンナフタレート（ＰＡＮ）及びポリヒドロキシベンゾエート、並びにヒドロキシル末端化ポリエーテルから誘導されたブロックポリエーテルエステル；及びまたポリカーボネート又はＭＢＳで変性されたポリエステル。
【００２５】
１８．ポリカーボネート及びポリエステルカーボネート。
【００２６】
１９．ポリケトン。
【００２７】
２０．ポリスルホン、ポリエーテルスルホン及びポリエーテルケトン。
【００２８】
２１．前述のポリマーのブレンド（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【００２９】
好ましくは、熱可塑性ポリマーは、低密度ポリエチレン（ＬＤＰＥ）、直鎖状低密度ポリエチレン（ＬＬＤＰＥ）、ポリプロピレン（ＰＰ）又はエチルビニルアセテート（ＥＶＡ）である。
【００３０】
特定の態様においては、該組成物は、フィルム又はテープの形態にある。
【００３１】
例えば、ヒドロキシベンゾフェノンは、式Ｉ
【化１】
2009525370.tif 000002
で表されるものであり；
２−ヒドロキシフェニルベンゾトリアゾールが、式ＩＩａ、ＩＩｂ又はＩＩｃ
【化２】
2009525370.tif 000003
で表されるものであり；
２−ヒドロキシフェニルトリアジンが、式ＩＩＩ
【化３】
2009525370.tif 000004
で表されるものであり、及びオキサニリドが式（ＩＶ）
【化４】
2009525370.tif 000005
で表されるものであり；ここで、
式（Ｉ）で表される化合物において、ｖは１ないし３の整数を表し、及びｗは１又は２を表し、及び置換基Ｚは互いに独立して、水素原子、ハロゲン原子、ヒドロキシル基又は１ないし１２個の炭素原子を有するアルコキシ基を表し；
式（ＩＩａ）で表される化合物において、Ｒ1は、水素原子、１ないし２４個の炭素原
子を有するアルキル基、アルキル部分において１ないし４個の炭素原子を有するフェニルアルキル基、５ないし８個の炭素原子を有するシクロアルキル基又は式
【化５】
2009525370.tif 000006
［式中、
Ｒ4及びＲ5は、互いに独立して、各々の場合において１ないし５個の炭素原子を有するアルキル基を表すか、又はＲ4は基ＣnＨ2n+1-mと一緒に５ないし１２個の炭素原子を有するシクロアルキル基を形成し、
ｍは１又は２を表し、ｎは２ないし２０の整数を表し、及び
Ｍは、式−ＣＯＯＲ6（式中、Ｒ6は、水素原子、１ないし１２個の炭素原子を有するアルキル基、各々の場合においてアルキル部分及びアルコキシ部分において１ないし２０個の炭素原子を有するアルコキシアルキル基、及びアルキル部分において１ないし４個の炭素原子を有するフェニルアルキル基を表す。）で表される基を表す。］
で表される基を表し、
Ｒ2は、水素原子、ハロゲン原子、１ないし１８個の炭素原子を有するアルキル基、及
びアルキル部分において１ないし４個の炭素原子を有するフェニルアルキル基を表し、及び
Ｒ3は、水素原子、塩素原子、各々の場合において１ないし４個の炭素原子を有するア
ルキル基又はアルコキシ基、又は−ＣＯＯＲ6（式中、Ｒ6は上記定義されたとおりである
。）を表し；基Ｒ1及びＲ2のうちの少なくとも１つは水素原子以外を表し；
式（ＩＩｂ）で表される化合物において、
Ｔは、水素原子又は１ないし６個の炭素原子を有するアルキル基を表し、
Ｔ1は、水素原子、塩素原子又は各々の場合において１ないし４個の炭素原子を有する
アルキル基又はアルコキシ基を表し、
ｎは１又は２を表し、及び
ｎが１を表す場合、
Ｔ2は、塩素原子又は式−ＯＴ3又は
【化６】
2009525370.tif 000007
で表される基を表し、及び
ｎが２を表す場合、Ｔ2は式
【化７】
2009525370.tif 000008
又は−Ｏ−Ｔ9Ｏ−で表される基を表し；
ここで、
Ｔ3は、水素原子、１ないし１８個の炭素原子を有し且つ未置換であるか或いは１ない
し３個のヒドロキシル基により又は−ＯＣＯＴ6により置換されたアルキル基、３ないし
１８個の炭素原子を有し、−Ｏ−又は−ＮＴ6−により１回又は複数回中断され、及び未
置換であるか或いはヒドロキシル基又は−ＯＣＯＴ6により置換されたアルキル基、５な
いし１２個の炭素原子を有し且つ未置換であるか或いはヒドロキシル基及び／又は１ないし４個の炭素原子を有するアルキル基により置換されたシクロアルキル基、２ないし１８個の炭素原子を有し且つ未置換であるか或いはヒドロキシル基により置換されたアルケニル基、アルキル部分において１ないし４個の炭素原子を有するフェニルアルキル基、又は式−ＣＨ2ＣＨ（ＯＨ）−Ｔ7又は
【化８】
2009525370.tif 000009
で表される基を表し、
Ｔ4及びＴ5は、互いに独立して、水素原子、１ないし１８個の炭素原子を有するアルキル基、３ないし１８個の炭素原子を有し且つ−Ｏ−又は−ＮＴ6−により１回又は複数回
中断されたアルキル基、５ないし１２個の炭素原子を有するシクロアルキル基、フェニル基、１ないし４個の炭素原子を有するアルキル基により置換されたフェニル基、３ないし８個の炭素原子を有するアルケニル基、アルキル部分において１ないし４個の炭素原子を有するフェニルアルキル基又は２ないし４個の炭素原子を有するヒドロキシアルキル基を表し、
Ｔ6は、水素原子、１ないし１８個の炭素原子を有するアルキル基、５ないし１２個の
炭素原子を有するシクロアルキル基、３ないし８個の炭素原子を有するアルケニル基、フェニル基、１ないし４個の炭素原子を有するアルキル基により置換されたフェニル基、ア
ルキル部分において１ないし４個の炭素原子を有するフェニルアルキル基を表し、
Ｔ7は、水素原子、１ないし１８個の炭素原子を有するアルキル基、未置換であるか或
いはヒドロキシル基により置換されたフェニル基、アルキル部分において１ないし４個の炭素原子を有するフェニルアルキル基、又は−ＣＨ2ＯＴ8を表し、
Ｔ8は、１ないし１８個の炭素原子を有するアルキル基、３ないし８個の炭素原子を有
するアルケニル基、５ないし１０個の炭素原子を有するシクロアルキル基、フェニル基、１ないし４個の炭素原子を有するアルキル基により置換されたフェニル基、又はアルキル部分において１ないし４個の炭素原子を有するフェニルアルキル基を表し、
Ｔ9は、２ないし８個の炭素原子を有するアルキレン基、４ないし８個の炭素原子を有
するアルケニレン基、４個の炭素原子を有するアルキニレン基、シクロヘキシレン基、２ないし８個の炭素原子を有し且つ−Ｏ−により１回又は複数回中断されたアルキレン基、又は式−ＣＨ2ＣＨ（ＯＨ）ＣＨ2ＯＴ11ＯＣＨ2ＣＨ（ＯＨ）ＣＨ2−又は−ＣＨ2−Ｃ（
ＣＨ2ＯＨ）2−ＣＨ2−を表し、
Ｔ10は、２ないし２０個の炭素原子を有し且つ−Ｏ−により１回又は数回中断され得るアルキレン基、又はシクロヘキシレン基を表し、
Ｔ11は、２ないし８個の炭素原子を有するアルキレン基、２ないし１８個の炭素原子を有し、且つ−Ｏ−により１回又は複数回中断されたアルキレン基、１，３−シクロヘキシレン基、１，４−シクロヘキシレン基、１，３−フェニレン基又は１，４−フェニレン基を表し、或いは
Ｔ10及びＴ6は、２個の窒素原子と一緒にピペラジン環を表し；
式（ＩＩｃ）で表される化合物において、
Ｒ’２は、炭素原子数１ないし１２のアルキル基を表し、及びｋは、１ないし４の数を表し；
式（ＩＩＩ）で表される化合物において、
ｕは１又は２を表し、及びｒは１ないし３の整数を表し、置換基Ｙ1は、互いに独立し
て、水素原子、ヒドロキシル基、フェニル基或いはハロゲン原子、ハロゲノメチル基、１ないし１２個の炭素原子を有するアルキル基、１ないし１８個の炭素原子を有するアルコキシ基、基−ＣＯＯ（炭素原子数１ないし１８のアルキル）基により置換された１ないし１８個の炭素原子を有するアルコキシ基を表し；
ｕが１を表す場合、
Ｙ2は、１ないし１８個の炭素原子を有するアルキル基、未置換であるか或いはヒドロ
キシル基、ハロゲン原子、１ないし１８個の炭素原子を有するアルキル基又はアルコキシ基により置換されたフェニル基；１ないし１２個の炭素原子を有し、且つ−ＣＯＯＨ、−ＣＯＯＹ8、−ＣＯＮＨ2、−ＣＯＮＨＹ9、−ＣＯＮＹ9Ｙ10、−ＮＨ2、−ＮＨＹ9、−ＮＹ9Ｙ10、−ＮＨＣＯＹ11、−ＣＮ及び／又は−ＯＣＯＹ11により置換されたアルキル基
；４ないし２０個の炭素原子を有し、１個以上の酸素原子により中断され、且つ未置換であるか或いはヒドロキシル基又は１ないし１２個の炭素原子を有するアルコキシ基により置換されたアルキル基、３ないし６個の炭素原子を有するアルケニル基、グリシジル基、未置換であるか或いはヒドロキシル基、１ないし４個の炭素原子を有するアルキル基により置換されたシクロヘキシル基及び／又は−ＯＣＯＹ11、アルキル部分において１ないし５個の炭素原子を有し、且つ未置換であるか或いはヒドロキシル基、塩素原子及び／又はメチル基、−ＣＯＹ12又は−ＳＯ2Ｙ13により置換されたフェニルアルキル基を表すか、
又は
ｕが２を表す場合、
Ｙ2は、２ないし１６個の炭素原子を有するアルキレン基、４ないし１２個の炭素原子
を有するアルケニレン基、キシリレン基、３ないし２０個の炭素原子を有し、且つ１個以上の−Ｏ−原子により中断され、及び／又はヒドロキシル基により置換されたアルキレン基、−ＣＨ2ＣＨ（ＯＨ）ＣＨ2−Ｏ−Ｙ15−ＯＣＨ2ＣＨ（ＯＨ）ＣＨ2−、−ＣＯ−Ｙ16−ＣＯ−、−ＣＯ−ＮＨ−Ｙ17−ＮＨ−ＣＯ−又は−（ＣＨ2）m−ＣＯ2−Ｙ18−ＯＣＯ
−（ＣＨ2）m−を表し、ここで、
ｍは、１、２又は３を表し、
Ｙ8は、１ないし１８個の炭素原子を有するアルキル基、３ないし１８個の炭素原子を
有するアルケニル基、３ないし２０個の炭素原子を有し、且つ１個以上の酸素原子又は硫黄原子又は−ＮＴ6−により中断され、及び／又はヒドロキシル基により置換されたアル
キル基、１ないし４個の炭素原子を有し、且つ−Ｐ（Ｏ）（ＯＹ14）2、−ＮＹ9Ｙ10又は−ＯＣＯＹ11及び／又はヒドロキシル基により置換されたアルキル基、３ないし１８個の炭素原子を有するアルケニル基、グリシジル基、又はアルキル部分において１ないし５個の炭素原子を有するフェニルアルキル基を表し、
Ｙ9及びＹ10は、互いに独立して、１ないし１２個の炭素原子を有するアルキル基、３
ないし１２個の炭素原子を有するアルコキシアルキル基、４ないし１６個の炭素原子を有するジアルキルアミノアルキル基又は５ないし１２個の炭素原子を有するシクロヘキシル基を表すか、又はＹ9及びＹ10は一緒に、各々の場合において３ないし９の炭素原子を有
するアルキレン基、オキサアルキレン基又はアザアルキレン基を表し、
Ｙ11は、１ないし１８個の炭素原子を有するアルキル基、２ないし１８個の炭素原子を有するアルケニル基又はフェニル基を表し。
Ｙ12は、１ないし１８個の炭素原子を有するアルキル基、２ないし１８個の炭素原子を有するアルケニル基、フェニル基、１ないし１２個の炭素原子を有するアルコキシ基、フェノキシ基、１ないし１２個の炭素原子を有するアルキルアミノ基又はフェニルアミノ基を表し、
Ｙ13は、１ないし１８個の炭素原子を有するアルキル基、フェニル基又はアルキル基において１ないし８個の炭素原子を有するアルキルフェニル基を表し、
Ｙ14は、１ないし１２個の炭素原子を有するアルキル又はフェニル基を表し、
Ｙ15は、２ないし１０個の炭素原子を有するアルキレン基、フェニレン基又は基−フェニレン−Ｍ−フェニレン（式中、Ｍは、−Ｏ−、−Ｓ−、−ＳＯ2−、−ＣＨ2−又は−Ｃ（ＣＨ3）2−を表す。）を表し、
Ｙ16は、各々の場合において２ないし１０個の炭素原子を有するアルキレン基、オキサアルキレン基又はチアアルキレン基、フェニレン基又は２ないし６個の炭素原子を有するアルケニレン基を表し、
Ｙ17は、２ないし１０個の炭素原子を有するアルキレン基、フェニレン基又はアルキル部分において１ないし１１個の炭素原子を有するアルキルフェニレン基を表し、及び
Ｙ18は、２ないし１０個の炭素原子を有するアルキレン基、又は４ないし２０個の炭素原子を有し、且つ酸素原子により１回又は複数回中断されたアルキレン基を表し；
式（ＩＶ）で表される化合物において、ｘは１ないし３の整数を表し、及び置換基Ｌは、互いに独立して、水素原子、各々の場合において１ないし２２個の炭素原子を有するアルキル基、アルコキシ基又はアルキルチオ基、フェノキシ基又はフェニルチオ基を表す、ものである。
【００３２】
炭素原子数１ないし１８のアルキル基は、直鎖状であるか又は枝分れ状であり得る。１８個までの炭素原子を有するアルキル基の例は、メチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基、ドデシル基、１，１，３，３，５，５−ヘキサメチルヘキシル基、トリデシル基、テトラデシル基、ペンタデシル基、ヘキサデシル基、ヘプタデシル基及びオクタデシル基である。
【００３３】
式（ＩＩａ）で表される化合物において、Ｒ1は、水素原子、又は１ないし２４個の炭
素原子を有するアルキル基、例えば、メチル基、エチル基、プロピル基、ブチル基、ヘキシル基、オクチル基、ノニル基、ドデシル基、テトラデシル基、ヘキサデシル基、オクタデシル基、ノナデシル基及びエイコシル基、及びまた対応する枝分れした異性体であり得る。さらにその上、アルキル部分において１ないし４個の炭素原子を有するフェニルアルキル基、例えばベンジル基の他に、Ｒ1はまた、５ないし８個の炭素原子を有するシクロ
アルキル基、例えばシクロペンチル基、シクロヘキシル基及びシクロオクチル基、或いは式
【化９】
2009525370.tif 000010
で表される基であり得、式中、Ｒ4及びＲ5は互いに独立して、各々の場合において１ないし５個の炭素原子を有するアルキル基、特にメチル基を表すか、又はＲ4はＣnＨ2n+1-m基と一緒に、５ないし１２個の炭素原子を有するシクロアルキル基、例えばシクロヘキシル基、シクロオクチル基及びシクロドデシル基を形成する。Ｍは、式−ＣＯＯＲ6（式中、
Ｒ6は、水素原子だけでなく１ないし１２個の炭素原子を有するアルキル基、又はアルキ
ル部分及びアルコキシ部分の各々において１ないし２０個の炭素原子を有するアルコキシアルキル基を表す。）で表される基を表す。適するアルキル基Ｒ6は、Ｒ1について列挙されたものを表す。適するアルコキシアルキル基の例は、−Ｃ2Ｈ4ＯＣ2Ｈ5、−Ｃ2Ｈ4ＯＣ8Ｈ17及び−Ｃ4Ｈ8ＯＣ4Ｈ9である。１ないし４個の炭素原子を有するフェニルアルキル
基として、Ｒ6は、例えば、ベンジル基、クミル基、α−メチルベンジル基又はフェニル
ブチル基である。
【００３４】
水素原子及びハロゲン原子、例えば塩素原子及び臭素原子の他に、Ｒ2はまた、１ない
し１８個の炭素原子を有するアルキル基であり得る。そのようなアルキル基の例は、Ｒ1
の定義において示されている。Ｒ2はまた、アルキル部分において１ないし４個の炭素原
子を有するフェニルアルキル基、例えばベンジル基、α−メチルベンジル基及びクミル基であり得る。
置換基としてのハロゲン原子は、すべて場合において、フッ素原子、塩素原子、臭素原子又はヨウ素原子を意味し、好ましくは塩素原子又は臭素原子であり、より好ましくは塩素原子である。
基Ｒ1及びＲ2のうちの少なくとも１つは水素原子以外でなければならない。
水素原子又は塩素原子の他に、Ｒ3はまた、各々の場合において１ないし４個の炭素原
子を有するアルキル基又はアルコキシ基、例えばメチル基、ブチル基、メトキシ基及びエトキシ基であり、及びまた−ＣＯＯＲ6である。
【００３５】
式（ＩＩｂ）で表される化合物において、Ｔは、水素原子、又はメチル基及びブチル基のような１ないし６個の炭素原子を有するアルキル基を表し、Ｔ1は、水素原子又は塩素
原子だけでなく、各々の場合において１ないし４個の炭素原子を有するアルキル基又はアルコキシ基、例えばメチル基、メトキシ基及びブトキシ基を表し、及びｎが１を表す場合、Ｔ2は、塩素原子又は式−ＯＴ3又は−ＮＴ4Ｔ5で表される基を表す。Ｔ3は、本願明細
書では、水素原子、又は１ないし１８個の炭素原子を有するアルキル基（Ｒ1の定義参照
のこと。）を表す。これらアルキル基は、１ないし３個のヒドロキシル基により又は−ＯＣＯＴ6により置換され得る。さらには、Ｔ3は、−Ｏ−又は−ＮＴ6−により１回又は複
数回中断され、及び未置換であるか或いはヒドロキシル基又は−ＯＣＯＴ6により置換さ
れた３ないし１８個の炭素原子を有するアルキル基（Ｒ1の定義参照のこと。）であり得
る。シクロアルキル基としてのＴ3の例は、シクロペンチル基、シクロヘキシル基又はシ
クロオクチル基である。Ｔ3はまた、２ないし１８個の炭素原子を有するアルケニル基で
あり得る。適するアルケニル基は、Ｒ1の定義において列挙されたアルキル基から誘導さ
れる。これらアルケニル基は、ヒドロキシル基により置換され得る。フェニルアルキル基としてのＴ3の例は、ベンジル基、フェニルエチル基、クミル基、α−メチルベンジル基
又はベンジル基である。Ｔ3はまた、−ＣＨ2ＣＨ（ＯＨ）−Ｔ7又は
【化１０】
2009525370.tif 000011
で表される基であり得る。
【００３６】
Ｔ3と同様に、Ｔ4及びＴ5は、互いに独立して、水素原子だけでなく、１ないし１８個
の炭素原子を有するアルキル基又は３ないし１８個の炭素原子を有し且つ−Ｏ−又は−ＮＴ6−により１回又は複数回中断されたアルキル基を表し得る。Ｔ4及びＴ5はまた、５な
いし１２個の炭素原子を有するシクロアルキル基、例えばシクロペンチル基、シクロヘキシル基及びシクロオクチル基であり得る。アルケニル基としてのＴ4及びＴ5の例は、Ｔ3
の説明において示され得る。アルキル部分において１ないし４個の炭素原子を有するフェニルアルキル基としてのＴ4及びＴ5の例は、ベンジル基又はフェニルブチル基である。最後に、これら置換基はまた、１ないし３個の炭素原子を有するヒドロキシアルキル基であり得る。
【００３７】
ｎが２を表す場合、Ｔ2は、式
【化１１】
2009525370.tif 000012
又は−Ｏ−Ｔ9Ｏ−で表される２価基を表す。
水素原子の他に、Ｔ6（上記をも参照のこと）は、アルキル基、シクロアルキル基、ア
ルケニル基、アリール基又はフェニルアルキル基を表し；そのような基の例はすでに上記与えられている。
水素原子及びフェニルアルキル基及び上記の長鎖アルキル基の他に、Ｔ7は、フェニル
基又はヒドロキシフェニル基、及びまた−ＣＨ2ＯＴ8（式中、Ｔ8は、列挙されたアルキ
ル基、アルケニル基、シクロアルキル基、アリール基又はフェニルアルキル基を表す。）であり得る。
２価基Ｔ9は、２ないし８個の炭素原子を有するアルキレン基であり、及びそのような
基は、枝分れし得る。このことはまた、アルケニレン基及びアルキニレン基Ｔ9にも適合
する。シクロヘキシレン基の他に、Ｔ9はまた、式−ＣＨ2ＣＨ（ＯＨ）ＣＨ2ＯＴ11ＯＣ
Ｈ2ＣＨ（ＯＨ）ＣＨ2−又は−ＣＨ2−Ｃ（ＣＨ2ＯＨ）2−ＣＨ2−で表される基であり得る。
Ｔ10は、２価基であり、及びシクロヘキシレン基の他に、２ないし２０個の炭素原子を有し且つ−Ｏ−により１回又は数回中断され得るアルキレン基でもある。適するアルキレン基は、Ｒ1の定義において言及されたアルキル基から誘導される。
Ｔ11はまた、アルキレン基である。それは、２ないし８個の炭素原子を含むか、又は−Ｏ−により１回又は複数回中断されている場合には、４ないし１０個の炭素原子を含む。Ｔ11はまた、１，３−シクロヘキシレン基、１，４−シクロヘキシレン基、１，３−フェニレン基又は１，４−フェニレン基である。
２個の窒素原子と一緒に、Ｔ6及びＴ10はまた、ピペリジン環でもあり得る。
式（Ｉ）、（ＩＩａ）、（ＩＩｂ）、（ＩＩｃ）、（ＩＩＩ）及び（ＩＶ）で表される化合物中のアルキル基、アルコキシ基、フェニルアルキル基、アルキレン基、アルケニレン基、アルコキシアルキル基及びシクロアルキル基、及びまたアルキルチオ基、オキサアルキレン基又はアゾアルキレン基の例は、上記記載から推測され得る。
【００３８】
ベンゾトリアゾールＵＶ吸収剤のうち、式ＩＩａに従うものが概して好ましい。
式（Ｉ）、（ＩＩａ）、（ＩＩｂ）、（ＩＩｃ）、（ＩＩＩ）及び（ＩＶ）で表されるＵＶ吸収剤はそれ自体が既知であり、及びそれらの製造法とともに、例えば国際公開第９６／２８４３１号パンフレット、欧州特許出願公開第３２３４０８号明細書、欧州特許出願公開第５７１６０号明細書、米国特許第５７３６５９７号明細書（欧州特許出願公開第４３４６０８号明細書）、米国特許第４６１９９５６号明細書、独国特許出願公開第３１３５８１０号明細書及び英国特許出願公開第１３３６３９１号明細書中に記載される。置換基及び個々の化合物の好ましい意味は、記載内容から推測され得る。
【００３９】
別の態様において、ヒドロキシフェニルトリアジン類のＵＶ吸収剤は、式（ＩＶ）
【化１２】
2009525370.tif 000013
［式中、
ｎは１又は２を表し；
Ｒ1、Ｒ’1、Ｒ2及びＲ’2は、互いに独立して、Ｈ、ＯＨ、炭素原子数１ないし１２のアルキル基；炭素原子数２ないし６のアルケニル基；炭素原子数１ないし１２のアルコキシ基；炭素原子数２ないし１８のアルケノキシ基；ハロゲン原子；トリフルオロメチル基；炭素原子数７ないし１１のフェニルアルキル基；フェニル基；炭素原子数１ないし１８のアルキル基、炭素原子数１ないし１８のアルコキシ基又はハロゲン原子により置換されたフェニル基；フェノキシ基；又は炭素原子数１ないし１８のアルキル基、炭素原子数１ないし１８のアルコキシ基又はハロゲン原子により置換されたフェノキシ基を表し；
Ｒ3及びＲ4は、互いに独立して、Ｈ、炭素原子数１ないし１２のアルキル基；ＯＲ’7
；炭素原子数２ないし６のアルケニル基；炭素原子数２ないし１８のアルケノキシ基；ハロゲン原子；トリフルオロメチル基；炭素原子数７ないし１１のフェニルアルキル基；フェニル基；炭素原子数１ないし１８のアルキル基、炭素原子数１ないし１８のアルコキシ基又はハロゲン原子により置換されたフェニル基；フェノキシ基；又は炭素原子数１ないし１８のアルキル基、炭素原子数１ないし１８のアルコキシ基又はハロゲン原子により置換されたフェノキシ基を表し；
Ｒ6は、水素原子、炭素原子数１ないし２４のアルキル基、炭素原子数５ないし１２の
シクロアルキル基又は炭素原子数７ないし１５のフェニルアルキル基を表し；
ｎが１を表す場合、Ｒ7及びＲ’7は、互いに独立して、水素原子又は炭素原子数１ないし１８のアルキル基を表すか；又はＯＨ、炭素原子数１ないし１８のアルコキシ基、アリルオキシ基、ハロゲン原子、−ＣＯＯＨ、−ＣＯＯＲ8、−ＣＯＮＨ2、−ＣＯＮＨＲ9、
−ＣＯＮ（Ｒ9）（Ｒ10）、−ＮＨ2、−ＮＨＲ9、−Ｎ（Ｒ9）（Ｒ10）、−ＮＨＣＯＲ11、−ＣＮ、−ＯＣＯＲ11、フェノキシ基及び／又は炭素原子数１ないし１８のアルキル基、炭素原子数１ないし１８のアルコキシ基又はハロゲン原子により置換されたフェノキシ基により置換された炭素原子数１ないし１２のアルキル基を表すか；又はＲ7は、−Ｏ−
により中断され、及びＯＨにより置換され得る炭素原子数３ないし５０のアルキル基を表すか；又はＲ7は、炭素原子数３ないし６のアルケニル基；グリシジル基；炭素原子数５
ないし１２のシクロアルキル基；ＯＨ、炭素原子数１ないし４のアルキル基又は−ＯＣＯＲ11により置換されたシクロヘキシル基；未置換であるか或いはＯＨ、Ｃｌ又はＣＨ3に
より置換された炭素原子数７ないし１１のフェニルアルキル基；−ＣＯ−Ｒ12又は−ＳＯ2−Ｒ13を表し；
ｎが２を表す場合、
Ｒ7は、Ｏにより中断され、及び／又はＯＨにより置換された炭素原子数２ないし１６
のアルキレン基、炭素原子数４ないし１２のアルケニレン基、キシリレン基、炭素原子数３ないし２０のアルキレン基を表すか、又は式−ＣＨ2ＣＨ（ＯＨ）ＣＨ2Ｏ−Ｒ20−ＯＣＨ2ＣＨ（ＯＨ）ＣＨ2−、−ＣＯ−Ｒ21−ＣＯ−、−ＣＯ−ＮＨ−Ｒ22−ＮＨ−ＣＯ−又は−（ＣＨ2）m−ＣＯＯ−Ｒ23−ＯＯＣ−（ＣＨ2）m−（式中、ｍは１ないし３の範囲の数を表す。）で表される基を表すか、又は
【化１３】
2009525370.tif 000014
を表し；
Ｒ8は、炭素原子数１ないし１８のアルキル基；炭素原子数２ないし１８のアルケニル
基；ヒドロキシエチル基；Ｏ、ＮＨ、ＮＲ9又はＳにより中断され、及び／又はＯＨ基に
より置換された炭素原子数３ないし５０のアルキル基；−Ｐ（Ｏ）（ＯＲ14）2、−Ｎ（
Ｒ9）（Ｒ10）又は−ＯＣＯＲ11及び／又はＯＨにより置換された炭素原子数１ないし４
のアルキル基；グリシジル基；炭素原子数５ないし１２のシクロアルキル基；フェニル基；炭素原子数７ないし１４のアルキルフェニル基又は炭素原子数７ないし１１のフェニルアルキル基を表し；
Ｒ9及びＲ10は、互いに独立して、炭素原子数１ないし１２のアルキル基；炭素原子数
３ないし１２のアルコキシアルキル基；炭素原子数４ないし１６のジアルキルアミノアルキル基又は炭素原子数５ないし１２のシクロアルキル基を表すか、又はＲ9及びＲ10は一
緒に、炭素原子数３ないし９のアルキレン基又は−オキサアルキレン基又は−アザアルキレン基を表し；
Ｒ11は、炭素原子数１ないし１８のアルキル基；炭素原子数２ないし１８のアルケニル基又はフェニル基；炭素原子数２ないし１２のヒドロキシアルキル基；シクロヘキシル基を表すか；又は−Ｏ−により中断され及びＯＨにより置換され得る炭素原子数３ないし５０のアルキル基を表し；
Ｒ12は、炭素原子数１ないし１８のアルキル基；炭素原子数２ないし１８のアルケニル基；フェニル基；炭素原子数１ないし１８のアルコキシ基；炭素原子数３ないし１８のアルケニルオキシ基；Ｏ、ＮＨ、ＮＲ9又はＳにより中断され及び／又はＯＨにより置換さ
れた炭素原子数３ないし５０のアルコキシ基；シクロヘキシルオキシ基；炭素原子数７ないし１４のアルキルフェノキシ基；炭素原子数７ないし１１のフェニルアルコキシ基；フェノキシ基；炭素原子数１ないし１２のアルキルアミノ基；フェニルアミノ基；トリルアミノ基又はナフチルアミノ基を表し；
Ｒ13は、炭素原子数１ないし１２のアルキル基；フェニル基；ナフチル基又は炭素原子数７ないし１４のアルキルフェニル基を表し；
Ｒ14は、炭素原子数１ないし１２のアルキル基、メチルフェニル基又はフェニル基を表し；
Ｒ20は、炭素原子数２ないし１０のアルキレン基；Ｏにより中断された炭素原子数４ないし５０のアルキレン基、フェニレン基又は−フェニレン−Ｘ−フェニレン−基（式中、Ｘは、−Ｏ−、−Ｓ−、−ＳＯ2−、−ＣＨ2−又は−Ｃ（ＣＨ3）2−を表す。）を表し；
Ｒ21は、炭素原子数２ないし１０のアルキレン基、炭素原子数２ないし１０のオキサアルキレン基、炭素原子数２ないし１０のチアアルキレン基、炭素原子数６ないし１２のアリーレン基又は炭素原子数２ないし６のアルケニレン基を表し；
Ｒ22は、炭素原子数２ないし１０のアルキレン基、フェニレン基、トリレン基、ジフェニレンメタン基又は
【化１４】
2009525370.tif 000015
基を表し；及び
Ｒ23は、炭素原子数２ないし１０のアルキレン基又はＯにより中断された炭素原子数４ないし２０のアルキレン基を表す。］
で表されるものである。
【００４０】
ハロゲン原子は、すべての場合において、フッ素原子、塩素原子、臭素原子又はヨウ素原子である。
アルキル基の例は、メチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基、ドデシル基である。
１２個までの炭素原子を有するアルコキシ基の例は、メトキシ基、エトキシ基、プロポキシキ、イソプロポキシ基、ブトキシ基、イソブトキシ基、ペントキシ基、イソペントキシ基、ヘキソキシ基、ヘプトキシ基、オクトキシ基、デシルオキシ基、ドデシルオキシ基である。
アルケノキシ基の例は、プロペニルオキシ基、ブテニルオキシ基、ペンテニルオキシ基及びヘキセニルオキシ基である。
炭素原子数５ないし１２のシクロアルキル基の例は、シクロペンチル基、シクロヘキシル基、シクロヘプチル基、シクロオクチル基及びシクロドデシル基である。炭素元素原子数５ないし８のシクロアルキル基、とりわけシクロヘキシル基が好ましい。
炭素原子数１ないし４のアルキル基で置換された炭素原子数５ないし１２のシクロアルキル基は例えば、メチルシクロヘキシル基又はジメチルシクロヘキシル基である。
ＯＨ−及び／又は炭素原子数１ないし１０のアルキル基で置換されたフェニル基は例えば、メチルフェニル基、ジメチルフェニル基、トリメチルフェニル基、第三ブチルフェニル基又は３，５−ジ−第三ブチル−４−ヒドロキシフェニル基である。
【００４１】
アルコキシ基で置換されたフェニル基は例えば、メトキシフェニル基、ジメトキシフェニル基又はトリメトキシフェニル基である。
炭素原子数７ないし９のフェニルアルキル基の例は、ベンジル基又はフェニルエチル基
である。
−ＯＨにより及び／又は１０個までの炭素原子を有するアルキル基によりフェニル基上で置換された炭素原子数７ないし９のフェニルアルキル基は例えば、メチルベンジル基、ジメチルベンジル基、トリメチルベンジル基、第三ブチルベンジル基又は３，５−ジ−第三ブチル−４−ヒドロキシベンジル基である。
アルケニル基の例は、アリル基、２−メタリル基、ブテニル基、ペンテニル基及びヘキセニル基である。アリル基が好ましい。１位の炭素原子は好ましくは飽和されている。
アルキレン基の例は、メチレン基、エチレン基、プロピレン基、トリメチレン基、テトラメチレン基、ペンタメチレン基、２，２−ジメチルトリメチレン基、ヘキサメチレン基、トリメチルヘキサメチレン基、オクタメチレン基及びデカメチレン基である。
アルケニレン基の例は、ブテニレン基、ペンテニレン基及びヘキセニレン基である。
炭素原子数６ないし１２のアリーレン基は好ましくは、フェニレン基である。
Ｏにより中断されたアルキル基は例えば、−ＣＨ2−ＣＨ2−Ｏ−ＣＨ2−ＣＨ3、−ＣＨ2−ＣＨ2−Ｏ−ＣＨ3又は−ＣＨ2−ＣＨ2−Ｏ−ＣＨ2−ＣＨ2−ＣＨ2−Ｏ−ＣＨ2−ＣＨ3である。それは好ましくは、ポリエチレングリコールから誘導される。一般的な記載は、−（（ＣＨ2）a−Ｏ）b−Ｈ／ＣＨ3（式中、ａは１ないし６の数を表し、及びｂは２ないし１０の数を表す。）である。
炭素原子数２ないし１０のオキサアルキレン基及び炭素原子数２ないし１０のチアアルキレン基は、１個以上の炭素原子を、酸素原子または硫黄原子に置き換えることにより、上記アルキレン基から推測され得る。
【００４２】
例えば、ヒドロキシフェニルトリアジンＵＶ吸収剤は、２−（２−ヒドロキシフェニル）−１，３，５−トリアジンであり、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシ−プロポキシ）フェニル］−４，６−ビス（２，４−ジメチル）−１，３，５−トリアジン、２−［２−ヒドロキシ−４−（２−ヒドロキシ−３−オクチルオキシ−プロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシ−プロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシ−プロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン、及び２−（２−ヒドロキシ−４−（２−エチルヘキシル）オキシ）フェニル−４，６−ジ（４−フェニル）フェニル−１，３，５−トリアジンである。
【００４３】
特定のヒドロキシフェニルトリアジンＵＶ吸収剤は例えば、以下の式：
【化１５】
2009525370.tif 000016
【化１６】
2009525370.tif 000017
【化１７】
2009525370.tif 000018
【化１８】
2009525370.tif 000019
【化１９】
2009525370.tif 000020
【化２０】
2009525370.tif 000021
【化２１】
2009525370.tif 000022
【化２２】
2009525370.tif 000023
【化２３】
2009525370.tif 000024
【化２４】
2009525370.tif 000025
【化２５】
2009525370.tif 000026
又は
【化２６】
2009525370.tif 000027
に従うものである。
【００４４】
ヒドロキシフェニルトリアジンＵＶ吸収剤は既知であり、及び一部が商品である。それらは例えば、国際公開第９６／２８４３１号パンフレットに開示されている。
２−ヒドロキシベンゾフェノンの具体的な例は例えば、４−ヒドロキシ、４−メトキシ、４−オクチルオキシ、４−デシルオキシ、４−ドデシルオキシ、４−ベンジルオキシ及び２’−ヒドロキシ−４，４’−ジメトキシ誘導体である。
【００４５】
２−（２’−ヒドロキシフェニル）ベンゾトリアゾールの具体的な例は例えば、２−（
２’−ヒドロキシ−５’−メチルフェニル）−ベンゾトリアゾール、２−（３’，５’−ジ−第三ブチル−２’−ヒドロキシフェニル）ベンゾトリアゾール、２−（５’−第三ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−第三ブチル−２’−ヒドロキシフェニル）−５−クロロベンゾトリアゾール、２−（３’−第三ブチル−２’−ヒドロキシ−５’−メチルフェニル）−５−クロロベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ−第三アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロベンゾトリアゾール、２−（３’−第三ブチル−５’−［２−（２−エチルヘキシルオキシ）カルボニルエチル］−２’−ヒドロキシフェニル）−５−クロロベンゾトリアゾール、２−（３’−第三ブチル−２’−ヒドロキシ−５’−（２−メトキシカルボニルエチル）フェニル）−５−クロロベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニルベンゾトリアゾール、２，２’−メチレン−ビス［４−（１，１，３，３−テトラメチルブチル）−６−ベンゾトリアゾレ−２−イルフェノール］；２−［３’−第三ブチル−５’−（２−メトキシカルボニルエチル）−２’−ヒドロキシフェニル］−２Ｈ−ベンゾトリアゾールとポリエチレングリコール３００とのエステル交換生成物；［Ｒ−ＣＨ2ＣＨ2−ＣＯＯ−ＣＨ2ＣＨ2−］2−（式中、Ｒは３’−第三ブチル−４’−ヒドロキシ
−５’−２Ｈ−ベンゾトリアゾリ−２−イルフェニル基を表す。）、２−［２’−ヒドロキシ−３’−（α，α−ジメチルベンジル）−５’−（１，１，３，３−テトラメチルブチル）−フェニル］ベンゾトリアゾール；２−［２’−ヒドロキシ−３’− （１，１，
３，３−テトラメチルブチル）−５’−（α，α−ジメチルベンジル）フェニル］ベンゾトリアゾールである。
【００４６】
オキサミドの具体的な例は、例えば、４，４’−ジオクチルオキシオキサニリド、２，２’−ジエトキシオキサニリド、２，２’−ジオクチルオキシ−５，５’−ジ−第三ブトキサニリド、２，２’−ジドデシルオキシ−５，５’−ジ−第三ブトキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリド及びその２−エトキシ−２’−エチル−５，４’−ジ−第三ブトキサニリドとの混合物、ｏ−及びｐ−メトキシ−二置換されたオキサニリドの混合物、並びにｏ−及びｐ−エトキシ−二置換されたオキサニリドの混合物である。
【００４７】
上記ＵＶ吸収剤は、主として市販品であり、及び例えば、チバスペシャルティケミカルズ（Ｃｉｂａ  Ｓｐｅｃｉａｌｔｙ  Ｃｈｅｍｉｃａｌｓ）からのチヌビン（Ｔｉｎｕｖｉｎ）（登録商標）１０９、１７１、３２６、３２７、３２８、３５０、３６０、３８４、４００、４０５、４１１、又はチマソルブ（Ｃｈｉｍａｓｓｏｒｂ）（登録商標）８１、或いはチテック社（Ｃｙｔｅｃｈ  Ｉｎｃ．）からのチアソルブ（Ｃｙａｓｏｒｂ）（登録商標）として既知である。
【００４８】
多くの場合、例えば、ベンゾフェノンＵＶ吸収剤とベンゾトリアゾールＵＶ吸収剤、又
はヒドロキシフェニルトリアジンＵＶ吸収剤とベンゾトリアゾールＵＶ吸収剤のような、異なる類からのＵＶ吸収剤の組み合わせを用いることが有利であり得る。そのような組み合わせが用いられる場合、双方のＵＶ吸収剤の質量比は、例えば、１：５ないし５：１であり、例えば１：３ないし３：１であり、特に１：１．５ないし１．５：１である。
【００４９】
例えば、立体障害性アミンは、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−第三ブチル−４−ヒドロキシベンジルマロネート、１−（２−ヒドロキシエチル）−２，２，６，６−テトラメチル−４−ヒドロキシピペリジンとコハク酸の縮合物、Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンの直鎖状又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）−ヘキサメチレンジアミンと４−モルホリノ−２，６−ジクロロ−１，３，５−トリアジンの直鎖状又は環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合物、１，２−ビス（３−アミノプロピルアミノ）エタンと２，４，６−トリクロロ−１，３，５−トリアジン並びに４−ブチルアミノ−２，２，６，６−テトラメチルピペリジンの縮合物（ＣＡＳ登録番号［１３６５０４−９６−６］）；１，６−ヘキサンジアミン及び２，４，６−トリクロロ−１，３，５−トリアジン並びにＮ，Ｎ−ジブチルアミン及び４−ブチルアミノ−２，２，６，６−テトラメチルピペリジンの縮合物（ＣＡＳ登録番号［１９２２６８−６４−７］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジアザ−４−オキソ−スピロ［４．５］デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２
，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジン又は１，２，２，６，６−ペンタメチル−４−アミノピペリジンとの反応生成物、及び米国特許第６１１７９９５号明細書の実施例２の化合物からなる群より選択される。
【００５０】
立体障害性アミンは好ましくは、以下の商品：
ダスティブ８４５（ＤＡＳＴＩＢ  ８４５）（登録商標）、チヌビン７７０（ＴＩＮＵＶＩＮ  ７７０）（登録商標）、チヌビン７６５（ＴＩＮＵＶＩＮ  ７６５）（登録商標）、チヌビン１４４（ＴＩＮＵＶＩＮ  １４４）（登録商標）、チヌビン１２３（ＴＩＮＵＶＩＮ  １２３）（登録商標）、チヌビン３７１（ＴＩＮＵＶＩＮ  ３７１）（登録商標）、チヌビン１１１（ＴＩＮＵＶＩＮ  １１１）（登録商標）、チヌビン７８３（ＴＩＮＵＶＩＮ  ７８３）（登録商標）、チヌビン７９１（ＴＩＮＵＶＩＮ  ７９１）（登録商標）、マークＬＡ５２（ＭＡＲＫ  ＬＡ  ５２）（登録商標）、マークＬＡ５７（ＭＡＲＫ  ＬＡ  ５７）（登録商標）、マークＬＡ６２（ＭＡＲＫ  ＬＡ  ６２）（登録商標）、マークＬＡ６７（ＭＡＲＫ  ＬＡ  ６７）（登録商標）、ホスタビンＮ２０（ＨＯＳＴＡＶＩＮ  Ｎ２０）（登録商標）、ホスタビンＮ２４（ＨＯＳＴＡＶＩＮ  Ｎ２４）（登録商標）、サンドウバー３０５０（ＳＡＮＤＵＶＯＲ  ３０５０）（登録商標）、ディアセタム５（ＤＩＡＣＥＴＡＭ  ５）（登録商標）、スミソルブＴＭ６１（ＳＵＭＩＳＯＲＢ  ＴＭ６１）（登録商標）、ユビヌル４０４９（ＵＶＩＮＵＬ  ４０４９）（登録商標）、サンドウバーＰＲ３１（ＳＡＮＤＵＶＯＲ  ＰＲ３１）（登録商標）、グッドライトＵＶ３０３４（ＧＯＯＤＲＩＴＥ  ＵＶ  ３０３４）（登録商標）、グッドライトＵＶ３１５０（ＧＯＯＤＲＩＴＥ  ＵＶ  ３１５０）（登録商標）、グッドライトＵＶ３１５９（ＧＯＯＤＲＩＴＥ  ＵＶ  ３１５９）（登録商標）、グッドライトＵＶ３１１０×１２８（ＧＯＯＤＲＩＴＥ  ＵＶ  ３１１０×１２８）（登録商標）、ユビヌル４０５０Ｈ（ＵＶＩＮＵＬ  ４０５０Ｈ）（登録商標）、チマソルブ９４４（ＣＨＩＭＡＳＳＯＲＢ  ９４４）（登録商標）、チマソルブ２０２０（ＣＨＩＭＡＳＳＯＲＢ  ２０２０）（登録商標）、チアソルブＵＶ３３４６（ＣＹＡＳＯＲＢ  ＵＶ  ３３４６）（登録商標）、チアソルブＵＶ３５２９（ＣＹＡＳＯＲＢ  ＵＶ  ３５２９）（登録商標）、ダスティブ１０８２（ＤＡＳＴＩＢ  １０８２）（登録商標）、チマソルブ１１９（ＣＨＩＭＡＳＳＯＲＢ  １１９）（登録商標）、ユバシル２９９（ＵＶＡＳＩＬ  ２９９）（登録商標）、ユバシル１２５（ＵＶＡＳＩＬ  １２５）（登録商標）、ユバシル２０００（ＵＶＡＳＩＬ  ２０００）（登録商標）、ユビヌル５０５０Ｈ（ＵＶＩＮＵＬ  ５０５０  Ｈ）（登録商標）、リヒトシュツストッフＵＶ３１（ＬＩＣＨＴＳＣＨＵＴＺＳＴＯＦＦ  ＵＶ  ３１）（登録商標）、ルヘムＨＡ  Ｂ１８（ＬＵＣＨＥＭ  ＨＡ  Ｂ  １８）（登録商標）、マークＬＡ６３（ＭＡＲＫ  ＬＡ  ６３）（登録商標）、マークＬＡ６８（ＭＡＲＫ
ＬＡ  ６８）（登録商標）、ユバソルブＨＡ８８（ＵＶＡＳＯＲＢ  ＨＡ  ８８）（登録商標）、チヌビン６２２（ＴＩＮＵＶＩＮ  ６２２）（登録商標）、ホスタビンＮ３０（ＨＯＳＴＡＶＩＮ  Ｎ３０）（登録商標）及びフェロＡＭ８０６（ＦＥＲＲＯ  ＡＭ  ８０６）（登録商標）からなる群より選択される。
特に好ましくは、チヌビン７７０、チヌビン３７１、チヌビン７９１、チヌビン６２２、チヌビン７８３、チマソルブ９４４、チマソルブ２０２０及びチマソルブ１１９である。
【００５１】
例えば、三級アミンは、式（ａ）ないし（ｊ）
【化２７】
2009525370.tif 000028
（式中、
Ｒ301、Ｒ302及びＲ303は、独立して、炭素原子数１０ないし３６のアルキル基を表し
；
Ｒ304、Ｒ305及びＲ306は、独立して、炭素原子数９ないし３６のアルキル基を表し；
Ｒ310及びＲ311は、独立して、水素原子又は炭素原子数１ないし１８のアルキル基を表し；
Ｒ307及びＲ308は、独立して炭素原子数１ないし８のアルキレン基を表し；
ｋは、の数を表し；
ｎは、２ないし２０の数を表し；
ｍは、４ないし２０の数を表し；及び
ｘ、ｙは、独立して、３ないし２０の数を表す。）
で表される化合物である。
好ましくは、式（ａ）で表される三級アミンである。
三級アミンは主として商品であるか、又は標準的な方法に従い製造され得る。
【００５２】
典型的に、三級アミンは、熱可塑性ポリマーの質量に基づき、０．１ないし２質量％、好ましくは０．２ないし１質量％の量で存在する。
例えば、ＵＶ吸収剤は、熱可塑性ポリマーの質量に基づき、０．０１ないし２質量％、好ましくは０．２ないし２質量％の量で存在する。
例えば、立体障害性アミンは、熱可塑性ポリマーの質量に基づき、０．０１ないし２質量％、好ましくは０．１ないし１質量％の量で存在する。
好ましくは、三級アミン、ＵＶ吸収剤及び／又は立体障害性アミンの総量は、熱可塑性
ポリマーの質量に基づき、０．２ないし４質量％である。
【００５３】
安定化された材料はまた、種々の慣用の添加剤、例えば以下のものをさらに含み得る。１．抗酸化剤
１．１．アルキル化モノフェノール、
例えば、２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、直鎖状又は側鎖において枝分れしたノニルフェノール、例えば、２，６−ジ−ノニル−４−メチルフェノール、２，４−ジメチル−６−（１’−メチルウンデシ−１’−イル）フェノール、２，４−ジメチル−６−（１’−メチルヘプタデシ−１’−イル）フェノール、２，４−ジメチル−６−（１’−メチルトリデシ−１’−イル）フェノール及びそれらの混合物。
【００５４】
１．２．アルキルチオメチルフェノール、
例えば、２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００５５】
１．３．ヒドロキノン及びアルキル化ヒドロキノン、
例えば、２，６−ジ−第三ブチル−４−メトキシフェノール、２，５−ジ−第三ブチルヒドロキノン、２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
【００５６】
１．４．トコフェロール、
例えば、α−トコフェロール、β−トコフェロール、γ−トコフェロール、δ−トコフェロール及びそれらの混合物（ビタミンＥ）。
【００５７】
１．５．ヒドロキシル化チオジフェニルエーテル、
例えば、２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ−第二アミルフェノール）、４，４’−ビス（２，６−ジメチル−４−ヒドロキシフェニル）ジスルフィド。
【００５８】
１．６．アルキリデンビスフェノール、
例えば、２，２’−メチレンビス（６−第三ブチル−４−メチルフェノール）、２，２’−メチレンビス（６−第三ブチル−４−エチルフェノール）、２，２’−メチレンビス［４−メチル−６−（α−メチルシクロヘキシル）−フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、２，２’−エチリデンビス（４，６−ジ−第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス
［６−（α，α−ジメチルベンジル）−４−ノニルフェノール］、４，４’−メチレンビス（２，６−ジ−第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３’−第三ブチル−４’−ヒドロキシフェニル）ブチレート］、ビス（３−第三ブチル−４−ヒドロキシ−５−メチルフェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス−（３，５−ジメチル−２−ヒドロキシフェニル）ブタン、２，２−ビス（３，５−ジ−第三ブチル−４−ヒドロキシフェニル）プロパン、２，２−ビス−（５−第三ブチル−４−ヒドロキシ２−メチルフェニル）−４−ｎ−ドデシルメルカプトブタン、１，１，５，５−テトラ（５−第三ブチル−４−ヒドロキシ−２−メチルフェニル）ペンタン。
【００５９】
１．７．Ｏ−、Ｎ−及びＳ−ベンジル化合物、
例えば、３，５，３’，５’−テトラ−第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジルメルカプトアセテート。
【００６０】
１．８．ヒドロキシベンジル化マロネート、
例えば、ジオクタデシル−２，２−ビス（３，５−ジ−第三ブチル−２−ヒドロキシベンジル）マロネート、ジ−オクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス［４−（１，１，３，３−テトラメチルブチル）フェニル］−２，２−ビス（３，５−ジ−第三ブチル−４−ヒドロキシベンジル）マロネート。
【００６１】
１．９．芳香族ヒドロキシベンジル化合物、
例えば、１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【００６２】
１．１０．トリアジン化合物、
例えば、２，４−ビス（オクチルメルカプト）−６−（３，５−ジ−第三ブチル−４−ヒドロキシアニリノ）−１，３，５−トリアジン、２−オクチルメルカプト−４，６−ビス（３，５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス−（３，５−ジ−第三ブチル−４−ヒドロキシフェニルエチル）−１，３，５−トリアジン、１，３，５−トリス（３，５−ジ−第三ブチル−４−ヒドロキシフェニルプ
ロピオニル）−ヘキサヒドロ−１，３，５−トリアジン、１，３，５−トリス（３，５−ジシクロヘキシル−４−ヒドロキシベンジル）イソシアヌレート。
【００６３】
１．１１．ベンジルホスホネート、
例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデシル３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸のモノエチルエステルのカルシウム塩。
【００６４】
１．１２．アシルアミノフェノール、
例えば、４−ヒドロキシラウラニリド、４−ヒドロキシステアラニリド、オクチルＮ−（３，５−ジ−第三ブチル−４−ヒドロキシフェニル）カルバメート。
【００６５】
１．１３．β−（３，５−ジ−第三ブチル−４−ヒドロキシフェニル）プロピオン酸のエステルであって、一価又は多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００６６】
１．１４．β−（５−第三ブチル−４−ヒドロキシ−３−メチルフェニル）プロピオン酸のエステルであって、一価又は多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−第三ブチル−４−ヒドロキシ−５−メチルフェニル）プロピオニルオキシ｝−１，１−ジメチルエチル］−２，４，８，１０−テトラオキサスピロ［５．５］ウンデカンとのエステル。
【００６７】
１．１５．β−（３，５−ジシクロヘキシル−４−ヒドロキシフェニル）プロピオン酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）−オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００６８】
１．１６．  ３，５−ジ−第三ブチル−４−ヒドロキシフェニル酢酸のエステルであっ
て、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００６９】
１．１７．β−（３，５−ジ−第三ブチル−４−ヒドロキシフェニル）プロピオン酸のアミド、例えば、
Ｎ，Ｎ’−ビス（３，５−ジ−第三ブチル−４−ヒドロキシフェニルプロピオニル）ヘキサメチレンジアミド、Ｎ，Ｎ’−ビス（３，５−ジ−第三ブチル−４−ヒドロキシフェニルプロピオニル）トリメチレンジアミド、Ｎ，Ｎ’−ビス（３，５−ジ−第三ブチル−４−ヒドロキシフェニルプロピオニル）ヒドラジド、Ｎ，Ｎ’−ビス［２−（３−［３，５−ジ−第三ブチル−４−ヒドロキシフェニル］プロピオニルオキシ）エチル］オキサミド（ユニロイヤル（Ｕｎｉｒｏｙａｌ）によって供給されるナウガード（Ｎａｕｇａｒｄ）（登録商標）ＸＬ−１）。
【００７０】
１．１８．アスコルビン酸（ビタミンＣ）
【００７１】
１．１９．アミン系抗酸化剤、
例えば、Ｎ，Ｎ’−ジ−イソプロピル−ｐ−フェニレンジアミン、Ｎ，Ｎ’−ジ−第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ’−ジ−第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ
−及びジアルキル化第三ブチル／第三オクチルフェノチアジンの混合物、モノ−及びジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン、Ｎ，Ｎ−ビス（２，２，６，６−テトラメチル−ピペリジ−４−イル−ヘキサメチレンジアミン、ビス（２，２，６，６−テトラメチルピペリジ−４−イル）セバケート、２，２，６，６−テトラメチルピペリジノ−４−オン、２，２，６，６−テトラメチルピペリジノ−４−オール。
【００７２】
２．金属奪活剤、
例えば、Ｎ，Ｎ’−ジフェニルオキサミド、Ｎ−サリチラル−Ｎ’−サリチロイル−ヒドラジン、Ｎ，Ｎ’−ビス（サリチロイル）ヒドラジン、Ｎ，Ｎ’−ビス（３，５−ジ−第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【００７３】
３．ホスフィット及びホスホナイト、
例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−第三ブチルフェニル）ホスフィット、ジイソデシルペンタエリトリトールジホスフィット、ビス（２，４−ジ−第三ブチルフェニル）ペンタエリトリトールジホスフィット、ビス（２，４−ジクミルフェニル）ペンタエリトリトールジホスフィット、ビス（２，６−ジ−第三ブチル−４−メチルフェニル）ペンタエリトリトールジホスフィット、ジイソデシルオキシペンタエリトリトールジホスフィット、ビス（２，４−ジ−第三ブチル−６−メチルフェニル）ペンタエリトリトールジホスフィット、ビス（２，４，６−トリス（第三ブチルフェニル）ペンタエリトリトールジホスフィット、トリステアリルソルビトールトリホスフィット、テトラキス（２，４−ジ−第三ブチルフェニル）４，４’−ビフェニレンジホスホナイト、６−イソオクチルオキシ−２，４，８，１０−テトラ−第三ブチル−１２Ｈ−ジベンズ［ｄ，ｇ］−１，３，２−ジオキサホスホシン、ビス（２，４−ジ−第三ブチル−６−メチルフェニル）メチルホスフィット、ビス（２，４−ジ−第三ブチル−６−メチルフェニル）エチルホスフィット、６−フルオロ−２，４，８，１０−テトラ−第三ブチル−１２−メチル−ジベンズ［ｄ，ｇ］−１，３，２−ジオキサホスホシン、２，２’，２”−ニトリロ［トリエチルトリス（３，３’，５，５’−テトラ−第三ブチル−１，１’−ビフェニル−２，２’−ジイル）−ホスフィット］、２−エチルヘキシル（３，３’，５，５’−テトラ−第三ブチル−１，１’−ビフェニル−２，２’−ジイル）ホスフィット、５−ブチル−５−エチル−２−（２、４，６−トリ−第三ブチルフェノキシ）−１，３，２−ジオキサホスフィラン。
【００７４】
以下のホスフィットがとりわけ好ましい：
トリス（２，４−ジ−第三ブチルフェニル）ホスフィット（イルガフォス（Ｉｒｇａｆｏｓ）（登録商標）１６８，チバガイギー）、トリス（ノニルフェニル）ホスフィット、
【化２８】
2009525370.tif 000029
【化２９】
2009525370.tif 000030
【化３０】
2009525370.tif 000031
【化３１】
2009525370.tif 000032
【化３２】
2009525370.tif 000033
。
【００７５】
４．ヒドロキシルアミン、
例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されたＮ，Ｎ−ジアルキルヒドロキシルアミン。
【００７６】
５．ニトロン、
例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化牛脂アミンから誘導されたＮ，Ｎ−ジアルキルヒドロキシルアミンから誘導されたニトロン。
【００７７】
６．チオ相乗剤、
例えば、ジラウリルチオジプロピオネート又はジステアリルチオジプロピオネート。
【００７８】
７．過酸化物捕捉剤、
例えば、β−チオジプロピオン酸のエステル、例えば、ラウリル、ステアリル、ミリスチル又はトリデシルエステル、メルカプトベンゾイミダゾール又は２−メルカプトベンゾイミダゾールの亜鉛塩、亜鉛ジブチルジチオカルバメート、ジオクタデシルジスルフィド、ペンタエリトリトールテトラキス（β−ドデシルメルカプト）プロピオネート。
【００７９】
８．塩基性の補助安定剤
例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩及びアルカリ土類金属塩、例えばステアリン酸カルシウム、ステアリン酸亜鉛、ベヘン酸マグネシウム、ステアリン酸マグネシウム、リシノール酸ナトリウム及びパルミチン酸カリウム、ピロカテコール酸アンチモン又はピロカテコール酸亜鉛。
【００８０】
９．核剤、
例えば、タルクのような無機物質、二酸化チタン、酸化マグネシウムのような金属酸化物、好ましくはアルカリ土類金属のリン酸塩、炭酸塩又は硫酸塩；モノ−又はポリカルボン酸のような有機化合物及びそれらの塩、例えば、４−第三ブチル安息香酸、アジピン酸、ジフェニル酢酸、コハク酸ナトリウム又は安息香酸ナトリウム；イオンコポリマー（アイオノマー）のようなポリマー化合物。とりわけ好ましくは、１，３：２，４−ビス（３’，４’−ジメチルベンジリデン）ソルビトール、１，３：２，４−ジ（パラメチルジベンジリデン）ソルビトール及び１，３：２，４−ジ（ベンジリデン）ソルビトールである。
【００８１】
１０．充填材及び強化剤、
例えば、炭酸カルシウム、シリケート、ガラス繊維、ガラス球、アスベスト、タルク、カオリン、マイカ、硫酸バリウム、金属酸化物及び金属水酸化物、カーボンブラック、グラファイト、木粉及び他の天然物の粉末又は繊維、合成繊維。
【００８２】
１１．他の添加剤
例えば、可塑剤、滑剤、乳化剤、顔料、レオロジー添加剤、触媒、流れ調節剤、蛍光増白剤、防炎加工剤、帯電防止剤及び発泡剤。
【００８３】
１２．ベンゾフラノン及びインドリノン、
例えば、米国特許第４，３２５，８６３号明細書；米国特許第４，３３８，２４４号明細書；米国特許第５，１７５，３１２号明細書；米国特許第５，２１６，０５２号明細書；米国特許第５，２５２，６４３号明細書；独国特許出願公開第４３１６６１１号明細書；独国特許出願公開第４３１６６２２号明細書；独国特許出願公開第４３１６８７６号明細書；欧州特許出願公開第０５８９８３９号明細書又は欧州特許出願公開第０５９１１０２号明細書に開示されるもの又は３−［４−（２−アセトキシエトキシ）フェニル］−５，７−ジ−第三ブチル−ベンゾフラノ−２−オン、５，７−ジ−第三ブチル−３−［４−（２−ステアロイルオキシエトキシ）フェニル］ベンゾフラノ−２−オン、３，３’−ビス［５，７−ジ−第三ブチル−３−（４−［２−ヒドロキシエトキシ］フェニル）ベンゾフラノ−２−オン］、５，７−ジ−第三ブチル−３−（４−エトキシフェニル）ベンゾフラノ−２−オン、３−（４−アセトキシ−３，５−ジメチルフェニル）−５，７−ジ−第三ブチルベンゾフラノ−２−オン、３−（３，５−ジメチル−４−ピバロイルオキシフェニル）−５，７−ジ−第三ブチルベンゾフラノ−２−オン、３−（３，４−ジメチルフェニル）−５，７−ジ−第三ブチルベンゾフラノ−２−オン、３−（２，３−ジメチルフェニル）−５，７−ジ−第三ブチルベンゾフラノ−２−オン。
【００８４】
上記他の添加剤及び安定剤は通常、０．０１％ないし２％の量で適用される。
【００８５】
また本発明の対象は、フェノール系抗酸化剤、ホスフィット又はホスホナイト及びベンゾフラノン又はインドリノンからなる群より選択された他の安定剤をさらに含む、上記の組成物である。
【００８６】
上記成分及び他の添加剤は、例えば、造型前に又はその間に既知の方法により、或いは、必要であればその後の溶媒の蒸発を伴って、安定化される熱可塑性ポリマーに、溶解されたか又は分散された化合物を塗布することにより、該熱可塑性ポリマーに配合され得る。該成分は、粉体、顆粒又は例えば２．５ないし２５質量％の濃度でこれら成分を含むマスターバッチの形態で、熱可塑性ポリマーに添加され得る。
所望により、該成分は、熱可塑性ポリマーへの配合前に、互いに溶融ブレンドされ得る。それらはまた、重合前又はその間に熱可塑性ポリマーに添加され得る。
本発明に従い安定化された材料は、種々幾多の形態、例えばフィルム、繊維、テープ、成形用組成物又は異形材中に使用され得る。
【００８７】
本発明に従う熱可塑性ポリマーの加工又は転換の例は：射出吹込成形、押出し、吹込成形、回転成形、成形デコレーション（反対射出）、スラッシュ成形、射出成形、同時射出成形、フォーミング、圧縮成形、プレス、フィルム押出し（キャストフィルム；吹込フィルム）、繊維紡糸（織、不織）、延伸（一軸、二軸）、アニーリング、深絞り成形、カレンダリング、機械的転換、シンタリング、同時押出、コーティング、積層、架橋（放射線、パーオキシド、シラン）、蒸着、溶接、グルー、熱成形、パイプ押出、異形押出、シート押出、押出しコーティング、ビスブレーキング（ペルオキシド、熱）、繊維メルトブローン、スパンボンド、表面処理（コロナ放電、炎、プラズマ）、滅菌（γ線、電子ビームによる）、流込み重合（Ｒ＆Ｍプロセス、ＲＡＭ押出し）、ゲルコーティング及びテープ押出である。
本発明の組成物は、好ましくは、包装、投棄、積層、農業及び園芸、温室、マルチ、トンネル、貯蔵飼料、梱包材料、スイミングプール、ゴミ袋、壁紙、伸縮フィルム、ラフィア、脱塩フィルム、バッテリ、及びコネクタに有益なフィルムの形態にある。
特に興味あるのは、温室、マルチ、トンネル、日よけネット、貯蔵飼料及びラフィアのような農業及び園芸用途である。
【００８８】
本発明の他の局面は、ハロゲン非含有の熱可塑性ポリマーの安定化方法であって、２，２，６，６テトラメチルピペリジン誘導体でない、４００ｇ／モルより大きな分子量を有する脂肪族三級アミン；
ヒドロキシフェニルベンゾトリアゾール、ヒドロキシフェニルトリアジン、ヒドロキシベンゾフェノン及びシュウ酸アニリドからなる群より選択されるＵＶ吸収剤；又は
立体障害性アミン類からの光安定剤；又は
ＵＶ吸収剤との立体障害性アミンの混合物を前記ハロゲン非含有の熱可塑性ポリマーに配合することからなる、方法；並びに
ハロゲン非含有の熱可塑性ポリマーの安定化のための、２，２，６，６テトラメチルピペリジン誘導体でない、４００ｇ／モルより大きな分子量を有する脂肪族三級アミン；及び
ヒドロキシフェニルベンゾトリアゾール、ヒドロキシフェニルトリアジン、ヒドロキシベンゾフェノン及びシュウ酸アニリドからなる群より選択されるＵＶ吸収剤；又は
立体障害性アミン類からの光安定剤；又は
ＵＶ吸収剤との立体障害性アミンの混合物の使用
である。
【００８９】
定義及び好例はすでに与えられており；それらはまた、本発明の他の局面に適合している。
二級及び三級アミン基を有するポリエチレンイミンがまた、本発明の意義において適している。そのようなポリエチレンイミンのための例が以下に与えられる。
以下の実施例が本発明を説明する。
【実施例】
【００９０】
Ａ製造例
実施例Ａ１
【化３３】
2009525370.tif 000034
ポリエチレンイミン（Ｍｗ：８００）１５．１ｇ（モノマー０．３５モル）をイソプロピルアルコール１５０ｍＬ中に溶解し；ドデカンアルデヒド１６．２ｇ（０．０８７８モル）を同様のアルコール５０ｍＬ中に溶解し、そして不活性雰囲気下で前述の溶液に滴下した。；反応は発熱を伴った。混合物を沸騰するまで加温し、そして溶媒１００ｍＬを留去した。室温まで冷却後、混合物を濃縮し、そして黄色オイル２９．７ｇを回収した（ｙ＝９９％）。
1ＨＮＭＲδｐｐｍ０．７８（ｔ，３Ｈ）；１−３．５（ｍ，３８．６Ｈ）
【００９１】
実施例Ａ２
【化３４】
2009525370.tif 000035
ポリエチレンイミン（Ｍｗ：８００）１５．４ｇ（モノマー０．３６モル）をｎ−ブチルアルコール２００ｍＬ中に溶解し；水７５ｍＬ中の炭酸カリウム２９．７ｇ（０．２２モル）の溶液を最初の溶液に添加した。窒素下、激しい攪拌下に二相系を置いた。８５℃の温度にて、オクタデシルブロミド５９．７ｇ（０．１８モル）をゆっくりとこの系に滴下した。これら条件下で２時間後、混合物を室温まで冷却し、そして水相を分離した。有機相を濃縮した。塩の沈澱後、それらを濾過した。溶液を濃縮し、そして黄色固体５８．３ｇが得られた（ｙ＝９６％）。
1ＨＮＭＲδｐｐｍ０．８４（ｔ，３Ｈ）；１．２（ｓ，３０．８Ｈ）；２．０−３．
０（ｍ，６．９Ｈ）
【００９２】
実施例Ａ３
【化３５】
2009525370.tif 000036
オクタデシルアミン４０．０ｇ（０．１５モル）をエチルアルコール２５０ｍＬ及び水３０ｍＬ中に溶解した。混合物を攪拌下に置き、そしてｐ−ホルムアルデヒド５．３ｇ（０．１８モル）を添加し、その後、系を４時間で７５℃まで加温した。室温まで冷却後、固体沈澱を得、それを濾過しそして９０℃にて乾燥した。湿った固体４０．７ｇ（９７％）が得られた。
1ＨＮＭＲδｐｐｍ０．８６（ｔ，３Ｈ）；１．０−１．５（ｍ，２９．６Ｈ）；２．
３７（ｔ，１．８Ｈ）；３．３（ｓ，１．８Ｈ）
【００９３】
実施例Ａ４
【化３６】
2009525370.tif 000037
ドデカンアミン４０．０ｇ（０．２２モル）をエチルアルコール２００ｍＬ及び水５０ｍＬ中に溶解した。混合物を攪拌下に置き、そしてｐ−ホルムアルデヒド７．８ｇ（０．２６モル）を添加し、その後、系を４時間で７５℃まで加温した。該混合物を濃縮し、そして溶媒１５０ｍＬを留去し、ｎ−ヘキサン２００ｍＬを添加し、そして相を分離した。炭化水素相を濃縮し、そして黄色オイル４２．５ｇを得た（９９％）。
1ＨＮＭＲδｐｐｍ０．８４（ｔ，３Ｈ）；１．０−１．５（ｍ，２０．８Ｈ）；２．
３７（ｔ，２．０Ｈ）；３．３（ｓ，１．８Ｈ）
【００９４】
実施例Ａ５
【化３７】
2009525370.tif 000038
ポリエチレンイミン（Ｍｗ：８００）１０．０ｇ（モノマー０．２３モル）をイソプロピルアルコール１００ｍＬ中に溶解し；不活性雰囲気下でドデカンアルデヒド２１．４ｇ（０．１２モル）を前述の溶液に添加した。反応は発熱を伴った。混合物を沸騰するまで加温し、そして溶媒７０ｍＬを留去した。室温まで冷却後、混合物を濃縮し、そして黄色オイル２９．１ｇを回収した（９９％）。
1ＨＮＭＲδｐｐｍ０．８０（ｔ，３Ｈ）；１．２（ｓ，１９．５Ｈ）；２．０−３．
２（ｍ，９．２Ｈ）
【００９５】
実施例Ａ６
【化３８】
2009525370.tif 000039
Ｎエチル−ジ−エタノールアミン２０．０ｇ（０．１５モル）をキシレン２０ｍＬ中に懸濁し、そしてジメチルスクシネート２１．９ｇを添加した。混合物を沸騰温度まで加熱し、そしてある程度の溶媒を留去した。冷却後、カリウムのｔ−ブチレート０．３ｇを触媒として添加し、そして混合物を、窒素流の下で２．５時間で１５０℃まで加熱し、その後温度を４時間で１８０℃まで上げた。冷却後、混合物をトルエンを用いて希釈し、そして水を用いて洗浄し、有機相を分離し、乾燥及び濃縮した。茶色オイル２６．１ｇが得られた（８１％）。
1ＨＮＭＲδｐｐｍ１．０（ｔ，３Ｈ）；２．６（ｓ，６．０Ｈ）；２．７（ｔ，４．
０Ｈ）；４．１（ｔ，４．０Ｈ）
【００９６】
実施例Ａ７
【化３９】
2009525370.tif 000040
ポリエチレンイミン２０．０ｇ及びメチルラウリレート１０．１ｇを５０ｍＬの一ツ首フラスコ内に入れ、そして大気圧にて１時間で１８５℃まで加熱した。同一の温度にて圧力を１ｍｍＨｇまで低下させた。室温まで冷却後、黄色オイル２８．４ｇを回収した（９９％）。
1ＨＮＭＲδｐｐｍ０．８（ｔ，３Ｈ）；１．１（ｓ，１６．０Ｈ）；１．５（ｓ，１
１．３Ｈ）；２．０−３．６（ｍ，４０．９Ｈ）
【００９７】
Ｂ用途例
実施例Ｂ１
ＬＤＰＥ（ポリメリ  ヨーロッパ（Ｐｏｌｉｍｅｒｉ  Ｅｕｒｏｐａ）からのリブレン（Ｒｉｂｌｅｎｅ）ＦＦ２９）吹込み押出しフィルムを製造し、そしてアトラスウェザロメーター（ＷＯＭ乾燥）内及びＱ−ＵＶ風化装置内で曝露した。硫黄への環境的な曝露をシミュレートするために、各々のフィルムを予め元素硫黄の蒸気に曝露した。
ＵＶＡ分解を測定する前に、硫黄を除去するためにフィルムを水で洗浄した。ＵＶ吸収剤の分解を、ＵＶ可視分光法により監視し、そして２８０ないし３８０ｎｍの領域の透過率から算出した。ポリマーマトリックスの分解は、ＦＴ−ＩＲ分光法を用いたカルボニル増加を伴った。
結果を表１ないし４に与える。
【表１】
2009525370.tif 000041
表１はカルボニル増加度を示しており、及び驚くべきことに、配合２はＨＡＬＳを含んでいないにもかかわらず、配合２及び３は非常に類似して見える。
【表２】
2009525370.tif 000042
表２は、硫黄で処理され且つＷＯＭ内で曝露されたフィルムの２８０ｎｍないし３８０ｎｍの範囲の透過率を示している。示されるように、トリドデシルアミンを含むものの透過率は、ＵＶ吸収剤の分解がより少ないためにより長時間にわたり低いままである。
【表３】
2009525370.tif 000043
【表４】
2009525370.tif 000044
表３及び４はそれぞれ、硫黄の混入なしのＱ−ＵＶ中で曝露されたフィルムのカルボニル増加度及び残存伸び率を示している。明らかに示されるように、トリドデシルアミン（ＴＤＡ）とＵＶＡ１の組み合わせは、硫黄の不在下においてもまた、フィルムに特定の安定性を与え得る。
【００９８】
実施例Ｂ２
実施例１に従い他の組成物を製造し、そしてＷＯＭ曝露後のカルボニル増加度を決定した。結果を表１及び２に与える。
【表５】
2009525370.tif 000045
【表６】
2009525370.tif 000046
【００９９】
実施例Ｂ３
ＬＤＰＥフィルムは実施例Ｂ１に従い製造し、用いたアミンは枝分れ状のポリエチレンイミン（ＰＥＩ）（Ｍｗ：１５０００）、即ち、二級アミンと三級アミンの双方を有しているポリマー構造であった。以下の表１は、残存引張り伸び率が５０％となるまでの時間（Ｔ５０）を示している。試料は硫黄で処理し、そしてＷＯＭに曝露した。
【表７】
2009525370.tif 000047
【０１００】
実施例Ｂ４
何枚かのＬＤＰＥフィルムを実施例Ｂ１に従い製造した、用いたアミンはアクゾノベル社（Ａｋｚｏ  Ｎｏｂｅｌ）の商品である（表１）。下記の表２は、保持引張り伸び率が５０％となるまでの時間（Ｔ５０）を示している。試料は硫黄で処理し、そしてＷＯＭに曝露した。
【表８】
2009525370.tif 000048
【表９】
2009525370.tif 000049
【０１０１】
用いられた安定剤
ＴＤＡはトリドデシルアミンである。
ＵＶＡ１は、
【化４０】
2009525370.tif 000050
である。
ＨＡＬＳ１は、米国特許第６１１７９９５号明細書に記載されるチヌビンＮＯＲ３７１である。
チヌビン３２７は、チバスペシャルティケミカルズからの市販のＵＶ吸収剤である。
【国際調査報告】
2009525370.tif 000075
2009525370.tif 000076